(57)【要約】【課題】分解性ポリマー物品の提供。【解決手段】  光及び／又は熱及び／又は湿気によって誘発される促進分解性を有し、かつ、（Ａ）天然及び／又は合成ポリマー、及び、（Ｂ）式（Ｉ）【化１】2009507116.tif 000108（式中、  ｎは、１、２又は４を表わし；  Ｘは、＞Ｃ＝Ｏ、＞Ｓ（Ｏ）2又は＞Ｃ（Ｘ1）（Ｘ2）を表わし；  Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；  Ｙは、炭素原子数１ないし３０のアルキル基、炭素原子数２ないし３０のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし４のフェニルアルキル基；未置換の又は炭素原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基、−Ｓｉ（Ｙ1）3又は−Ｓｉ（ＯＹ2）3を表わし；  Ｙ0、Ｙ1及びＹ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；  Ｚは、有機基を表わす。）で表わされる分解促進剤を含むが、但し、（１）Ｙが、炭素原子数１ないし３０のアルキル基、炭素原子数２ないし３０のアルケニル基又は炭素原子数１ないし３０のスルホニル基を表わす場合、成分（Ａ）がポリオレフィンホモ−又はコポリマー、又はポリオレフィンホモ−又はコポリマーと他の合成ポリマーのブレンドであり；及び、（２）ｎが２又は４を表わし、かつ同時に、成分（Ａ）がポリオレフィンホモ−又はコポリマー、又はポリオレフィンホモ−又はコポリマーと他の合成ポリマーのブレンドである場合、Ｙは、更に、水素原子を表わすところの組成物からなるポリマー物品。【選択図】なし
2009507116.tif 000002
【特許請求の範囲】
【請求項１】
光及び／又は熱及び／又は湿気によって誘発される促進分解性を有し、かつ、
（Ａ）天然及び／又は合成ポリマー、及び、
（Ｂ）式（Ｉ）
【化１】
2009507116.tif 000081
（式中、
ｎは、１、２又は４を表わし；
Ｘは、＞Ｃ＝Ｏ、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、炭素原子数１ないし３０のアルキル基、炭素原子数２ないし３０のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基、−Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
Ｚは、有機基を表わす。）で表わされる分解促進剤
を含むが、但し、
（１）Ｙが、炭素原子数１ないし３０のアルキル基、炭素原子数２ないし３０のアルケニル基又は炭素原子数１ないし３０のスルホニル基を表わす場合、成分（Ａ）がポリオレフィンホモ−又はコポリマー、又はポリオレフィンホモ−又はコポリマーと他の合成ポリマーのブレンドであり；及び、
（２）ｎが２又は４を表わし、かつ同時に、成分（Ａ）がポリオレフィンホモ−又はコポリマー、又はポリオレフィンホモ−又はコポリマーと他の合成ポリマーのブレンドである場合、Ｙは、更に、水素原子を表わす
ところの組成物からなるポリマー物品。
【請求項２】
Ｙが水素原子を表わさない請求項１に記載のポリマー物品。
【請求項３】
前記組成物が、更に、（Ｃ）遷移金属の無機又は有機塩を含むところの請求項１に記載
のポリマー物品。
【請求項４】
前記組成物が、更に、以下の成分
（Ｄ−Ｉ）充填剤又は強化剤、
（Ｄ−ＩＩ）顔料、
（Ｄ−ＩＩＩ）光安定剤、
（Ｄ−ＩＶ）加工添加剤、
（Ｄ−Ｖ）抗酸化剤、
（Ｄ−ＶＩ）Ｃａ、Ｍｇ、Ｚｎ又はＡｌの無機又は有機塩、又は、Ｃａ、Ｍｇ、Ｚｎ又はＡｌの酸化物、
（Ｄ−ＶＩＩ）テルペン誘導体、アントラキノン誘導体及び／又はベンゾフェノン誘導体、
（Ｄ−ＶＩＩＩ）無機酸化剤
の１種以上を含むところの請求項１に記載のポリマー物品。
【請求項５】
農業用品であるところの請求項１に記載のポリマー物品。
【請求項６】
前記農業用品が、マルチフィルム、小型トンネルフィルム、列カバー（ｒｏｗ  ｃｏｖｅｒ）、バナナバッグ（ｂａｎａｎａ  ｂａｇ）、直接カバー、不織布、トワイン及び鉢からなる群から選択される請求項５に記載のポリマー物品。
【請求項７】
５ないし１００ミクロンの厚さを有する単層又は３層マルチフィルムであるが、請求項１の但し書きは適用されないところの請求項１に記載のポリマー物品。
【請求項８】
５ないし１００ミクロンの厚さを有し、かつ、土壌に部分的に埋められる単層又は３層マルチフィルムであるが、請求項１の但し書きは適用されないところの請求項１に記載のポリマー物品。
【請求項９】
パッケージ材料である、及び／又は、消費者製品として使用される請求項１に記載のポリマー物品。
【請求項１０】
前記パッケージ材料が、食品、飲料又は化粧品用であるところの請求項９に記載のポリマー物品。
【請求項１１】
衛生用品又は医薬用品であるところの請求項１に記載のポリマー物品。
【請求項１２】
フィルム、繊維、異形材、ボトル、タンク、容器、シート、バッグ、発泡スチロールカップ、プレート、ブリスターパック、箱、包装材料及びテープからなる群から選択される請求項１に記載のポリマー物品。
【請求項１３】
射出成形、吹込み成形、圧縮成形、回転成形、スラッシ成形、押出し、フィルム流延、インフレート法、圧延、熱成形、紡糸又は回転注型によって成形される請求項１に記載のポリマー物品。
【請求項１４】
Ｚが、1つ以上の芳香族基を含む有機基を表わすところの請求項１に記載のポリマー物品。
【請求項１５】
ｎが１を表わす場合、Ｚは式（Ｉ−ａ）、（Ｉ−ｂ）、（Ｉ−ｃ）、（Ｉ−ｄ）、（Ｉ−ｅ）、（Ｉ−ｆ）、（Ｉ−ｇ）、（Ｉ−ｈ）、（Ｉ−ｉ）、（Ｉ−ｊ）、（Ｉ−ｋ）、（Ｉ−ｌ）、（Ｉ−ｍ）又は（Ｉ−ｎ）
【化２】
2009507116.tif 000082
で表わされる基を表わし、
式（Ｉ−ａ）ないし（Ｉ−ｄ）及び（Ｉ−ｋ）ないし（Ｉ−ｎ）の芳香族環及び式（Ｉ−ｅ）ないし（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化３】
2009507116.tif 000083
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化４】
2009507116.tif 000084
で表わされる基を表わすところの、請求項１に記載のポリマー物品。
【請求項１６】
Ｙが水素原子を表わし、
ｎが１を表わす場合、Ｚは式（Ｉ−ｂ）、（Ｉ−ｃ）、（Ｉ−ｄ）、（Ｉ−ｊ）、（Ｉ−ｋ）、（Ｉ−ｌ）、（Ｉ−ｎ）又は（Ｉ−ｍ）を表わし、
ｎが２を表わす場合、Ｚは、式（ＩＩ−ａ）、（ＩＩ−ｂ）、（ＩＩ−ｃ）又は（ＩＩ−ｄ）を表わすところの、請求項１５に記載のポリマー物品。
【請求項１７】
ｎが１を表わす場合、Ｚは未置換の又は炭素原子数２ないし３０のカルボキシレート基又は炭素原子数２ないし３０のカルボキサミド基によって置換された式（Ｉ−ａ）で表わされる基を表わし、
ｎが２を表わす場合、Ｚは、式（ＩＩ−ａ）又は（ＩＩ−ｃ）で表わされる基を表わすところの、請求項１５に記載のポリマー物品。
【請求項１８】
ｎが１を表わす場合、Ｚは、未置換の又は−ＣＯＯＨ、式
【化５】
2009507116.tif 000085
で表わされる炭素原子数８ないし２２のアルキルカルボキシレート基又は式
【化６】
2009507116.tif 000086
で表わされる炭素原子数８ないし２２のアルキルカルボキサミド基によって芳香族環上を置換された式（Ｉ−ａ）で表わされる基を表わすか；
又は、式（Ｉ−ｄ）で表わされる基を表わし；
ｎが２を表わす場合、Ｚは、式（ＩＩ−ｃ）（式中、Ｚ2は、式
【化７】
2009507116.tif 000087
で表わされるジカルボキシレート基を表わすか、又は式
【化８】
2009507116.tif 000088
で表わされるジ（カルボキサミド）基を表わす。）で表わされる基を表わすところの、請求項１５に記載のポリマー物品。
【請求項１９】
Ｙが、炭素原子数１ないし３０のアルキル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基又は−Ｓｉ（Ｙ1）3を表わし、
Ｙ0及びＹ1が、炭素原子数１ないし１８のアルキル基又は未置換の又は炭素原子数１ないし４のアルキル基１、２又は３個で置換されたフェニル基を表わすところの、請求項１に記載のポリマー物品。
【請求項２０】
ｎが１又は２を表わし、
ｎが１を表わす場合、Ｚは、式（Ｉ−ａ）又は（Ｉ−ｄ）で表わされる基を表わし、式（Ｉ−ａ）又は（Ｉ−ｄ）の芳香族環は、所望により炭素原子数２ないし３０のカルボキシレート基又は−ＣＯＯＨによって置換され；
ｎが２を表わす場合、Ｚは、式（ＩＩ−ａ）又は（ＩＩ−ｃ）で表わされる基を表わし、Ｚ2は、＞Ｃ＝Ｏ又は炭素原子数３ないし４５のジカルボキシレート基を表わすところの、請求項１５に記載のポリマー物品。
【請求項２１】
ｎが、１又は２を表わし；
Ｙが、炭素原子数１ないし３０のアルキル基、トリフェニルメチル基、ベンジル基、炭
素原子数２ないし３０のアルカノイル基、
【化９】
2009507116.tif 000089
、−ＣＯＯＹ0（式中、Ｙ0は、炭素原子数１ないし１８のアルキル基を表わす。）；トシル基又は第三ブチルジフェニルシラニル基を表わし；ｎが、２を表わす場合、Ｙは、更に、水素原子も表わし；
ｎが、１を表わす場合、Ｚは、式
【化１０】
2009507116.tif 000090
で表わされる基を表わし、
Ｚ0は、ＣＯＯＨ又は−ＣＯＯ−（炭素原子数１ないし２０のアルキル）基を表わし；
ｎが、２を表わす場合、Ｚは、式
【化１１】
2009507116.tif 000091
で表わされる基を表わすところの、請求項１に記載のポリマー物品。
【請求項２２】
成分（Ｂ）が、式
【化１２】
2009507116.tif 000092
【化１３】
2009507116.tif 000093
で表わされる化合物であるところの、請求項１に記載のポリマー物品。
【請求項２３】
成分（Ａ）が、熱可塑性合成ポリマーであるところの、請求項１に記載のポリマー物品。
【請求項２４】
成分（Ａ）が、ポリオレフィンホモ−又はコポリマー、ポリエステルホモ−又はコポリマー、ポリアミドホモ−又はコポリマー、それらのブレンド、澱粉変性ポリオレフィン又は澱粉ベースのポリマー複合材料であるところの、請求項１に記載のポリマー物品。
【請求項２５】
成分（Ａ）が、ポリエチレン、ポリプロピレン、ポリエチレンコポリマー又はポリプロピレンコポリマーであるところの請求項１に記載のポリマー物品。
【請求項２６】
光及び／又は熱及び／又は湿気の存在下において、天然及び／又は合成ポリマーの分解を促進するための、請求項１に記載した式（Ｉ）で表わされる化合物の使用。
【請求項２７】
光及び／又は熱及び／又は湿気の存在下において、天然及び／又は合成ポリマーの分解を促進するための方法であって、該方法は、該天然及び／又は合成ポリマー中に請求項１に記載の式（Ｉ）で表わされる化合物を配合することを含む方法。
【請求項２８】
式（ＩＡ）
【化１４】
2009507116.tif 000094
（式中、
ｎは、１、２又は４を表わし；
Ｘは、＞Ｃ＝Ｏを表わし；
Ｙは、炭素原子数１ないし３０のアルキル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、−Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが１を表わす場合、Ｚは式（Ｉ−ｂ）、（Ｉ−ｃ）、（Ｉ−ｊ）、（Ｉ−ｋ）、（Ｉ−ｌ）又は（Ｉ−ｍ）
【化１５】
2009507116.tif 000095
で表わされる基を表わし、
式（Ｉ−ｂ）、（Ｉ−ｃ）及び（Ｉ−ｋ）ないし（Ｉ−ｍ）の芳香族環及び式（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化１６】
2009507116.tif 000096
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は
３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化１７】
2009507116.tif 000097
で表わされる基を表わす。）で表わされる化合物。
【請求項２９】
式（ＩＢ）
【化１８】
2009507116.tif 000098
（式中、
ｎは、１、２又は４を表わし；
Ｘは、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、炭素原子数１ないし３０のアルキル基、炭素原子数２ないし３０のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個
でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基、−Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが１を表わす場合、Ｚは式（Ｉ−ａ）、（Ｉ−ｂ）、（Ｉ−ｃ）、（Ｉ−ｄ）、（Ｉ−ｅ）、（Ｉ−ｆ）、（Ｉ−ｇ）、（Ｉ−ｈ）、（Ｉ−ｉ）、（Ｉ−ｊ）、（Ｉ−ｋ）、（Ｉ−ｌ）、（Ｉ−ｍ）又は（Ｉ−ｎ）
【化１９】
2009507116.tif 000099
で表わされる基を表わし、
式（Ｉ−ａ）ないし（Ｉ−ｄ）及び（Ｉ−ｋ）ないし（Ｉ−ｎ）の芳香族環及び式（Ｉ−ｅ）ないし（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル
基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化２０】
2009507116.tif 000100
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化２１】
2009507116.tif 000101
で表わされる基を表わす。）で表わされる化合物。
【請求項３０】
式（ＩＣ）
【化２２】
2009507116.tif 000102
（式中、
ｎは、１、２又は４を表わし；
Ｘは、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、水素原子を表わし；
ｎが１を表わす場合、Ｚは式（Ｉ−ｂ）、（Ｉ−ｃ）、（Ｉ−ｊ）、（Ｉ−ｋ）、（Ｉ−ｌ）又は（Ｉ−ｍ）
【化２３】
2009507116.tif 000103
で表わされる基を表わし、
式（Ｉ−ｂ）、（Ｉ−ｃ）、（Ｉ−ｋ）ないし（Ｉ−ｍ）の芳香族環及び式（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化２４】
2009507116.tif 000104
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化２５】
2009507116.tif 000105
で表わされる基を表わす。）で表わされる化合物。
【請求項３１】
式
【化２６】
2009507116.tif 000106
で表わされる請求項２８に記載の化合物。
【請求項３２】
式
【化２７】
2009507116.tif 000107
で表わされる化合物。
【発明の詳細な説明】
【技術分野】
【０００１】
本発明は、光及び／又は熱及び／又は湿気によって誘発される促進分解性を有し、かつ、天然及び／又は合成ポリマー及び特定の分解促進剤を含む組成物からなるポリマー物品に関する。
【背景技術】
【０００２】
プラスチック製品は、使用における耐久性及び高いコストパフォーマンスのために、日常生活において幅広く利用されている。適切な安定化で、大抵の市販のプラスチックは数年間持続するよう製造される。
【０００３】
しかしながら、近年、環境への懸念により、耐用年数の間はそれらの機能及び保全性を維持するが、使用後は、化学的手段によって又は微生物によって二酸化炭素及び水へ分解され得る、様々な系及び性質の、いわゆる生分解性材料の開発が進められている。しかしながら、１つの問題として、生分解性と耐用年数間の保全性の間に適当な釣り合いを確立することがある。
【０００４】
パッケージ材料における酸素吸収剤としてのＮ−ヒドロキシフタルイミド誘導体の使用が、欧州特許出願公開第１，６５０，２６５号明細書に記載されている。
【０００５】
化学増幅レジスト組成物を得るための酸産生剤としてのフタルイミド誘導体が、米国特許第６，７６７，６８７号明細書及び米国特許出願公開第２００５／００３８２６１号明細書に記載されている。
【０００６】
可視ＵＶ照射におけるフィルムデバイスの酸発生剤としてのＮ−トシルオキシフタルイミドが、Ｋ．タカト他によってＪｏｕｒｎａｌ  ｏｆ  Ｐｈｏｔｏｃｈｅｍｉｓｔｒｙ  ａｎｄ  Ｐｈｏｔｏｂｉｏｌｏｇｙ  Ａ：Ｃｈｅｍｉｓｔｒｙ  １６３  （２００４）２７１−２７６に記載されている。
【０００７】
熱硬化性マトリックス樹脂における補助反応剤としてのビスアリルオキシイミドが、米国特許第５，７６０，１６５号明細書に記載されている。
【０００８】
分解性プラスチック組成物は、米国特許第４，０４２，７６５号明細書、国際公開第９２／１１，２９８号パンフレット、米国特許第４，４９５，３１１号明細書及び米国特許第３，９９３，６３４号明細書に記載されている。
【０００９】
環式Ｎ−ヒドロキシジカルボキシイミド誘導体の製造は、例えば、米国特許第６，３１６，６３９号明細書に記載されている。
【特許文献１】欧州特許出願公開第１，６５０，２６５号明細書
【特許文献２】米国特許第６，７６７，６８７号明細書
【特許文献３】米国特許出願公開第２００５／００３８２６１号明細書
【非特許文献１】Ｋ．タカト他、Ｊｏｕｒｎａｌ  ｏｆ  Ｐｈｏｔｏｃｈｅｍｉｓｔｒｙ  ａｎｄ  Ｐｈｏｔｏｂｉｏｌｏｇｙ  Ａ：Ｃｈｅｍｉｓｔｒｙ  １６３  （２００４）２７１−２７６
【特許文献４】米国特許第５，７６０，１６５号明細書
【特許文献５】米国特許第４，０４２，７６５号明細書
【特許文献６】国際公開第９２／１１，２９８号パンフレット
【特許文献７】米国特許第４，４９５，３１１号明細書
【特許文献８】米国特許第３，９９３，６３４号明細書
【特許文献９】米国特許第６，３１６，６３９号明細書
【発明の開示】
【００１０】
本発明は、特に、光及び／又は熱及び／又は湿気によって誘発される促進分解性を有し、かつ、
（Ａ）天然及び／又は合成ポリマー、及び、
（Ｂ）式（Ｉ）
【化１】
2009507116.tif 000003
（式中、
ｎは、１、２又は４を表わし；
Ｘは、＞Ｃ＝Ｏ、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、炭素原子数１ないし３０のアルキル基、炭素原子数２ないし３０のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基、−Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
Ｚは、有機基を表わす。）で表わされる分解促進剤
を含むが、但し、
（１）Ｙが、炭素原子数１ないし３０のアルキル基、炭素原子数２ないし３０のアルケニル基又は炭素原子数１ないし３０のスルホニル基を表わす場合、成分（Ａ）がポリオレフィンホモ−又はコポリマー、又はポリオレフィンホモ−又はコポリマーと他の合成ポリマーのブレンドであり；及び、
（２）ｎが２又は４を表わし、かつ同時に、成分（Ａ）がポリオレフィンホモ−又はコポリマー、又はポリオレフィンホモ−又はコポリマーと他の合成ポリマーのブレンドである場合、Ｙは、更に、水素原子を表わす
ところの組成物からなるポリマー物品に関する。
【００１１】
基Ｙは、好ましくは水素原子を表わさない。
【００１２】
好ましい態様の一つに従って、Ｚは、１つ以上の芳香族基を含む有機基を表わす。
【００１３】
ｎが１を表わす場合、Ｚは、特に式（Ｉ−ａ）、（Ｉ−ｂ）、（Ｉ−ｃ）、（Ｉ−ｄ）、（Ｉ−ｅ）、（Ｉ−ｆ）、（Ｉ−ｇ）、（Ｉ−ｈ）、（Ｉ−ｉ）、（Ｉ−ｊ）、（Ｉ−ｋ）、（Ｉ−ｌ）、（Ｉ−ｍ）又は（Ｉ−ｎ）
【化２】
2009507116.tif 000004
で表わされる基を表わし、
式（Ｉ−ａ）ないし（Ｉ−ｄ）及び（Ｉ−ｋ）ないし（Ｉ−ｎ）の芳香族環及び式（Ｉ−ｅ）ないし（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、特に、式（ＩＩ−ａ）、（ＩＩ−ｂ）、（ＩＩ−ｃ）又は（ＩＩ−ｄ）
【化３】
2009507116.tif 000005
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化４】
2009507116.tif 000006
で表わされる基を表わす。
【００１４】
３０個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデ
シル基、テトラデシル基、ペンタデシル基、ヘキサデシル基、ヘプタデシル基、オクタデシル基及びエイコシル基である。一般に、炭素原子数１ないし２０のアルキル基、特に炭素原子数４ないし２０のアルキル基又は炭素原子数６ないし２０のアルキル基が好ましい。Ｚ1、Ｒ1及びＲ2は、互いに独立して、例えば炭素原子数１ないし４のアルキル基を表わす。
【００１５】
炭素原子数１ないし３０のアルキルオキシ基の例は、メトキシ基、エトキシ基、プロポキシ基、イソプロポキシ基、ｎ−ブトキシ基、第二ブトキシ基、イソブトキシ基、第三ブトキシ基、２−エチルブトキシ基、ｎ−ペンチルオキシ基、イソペンチルオキシ基、１−メチルペンチルオキシ基、１，３−ジメチルブチルオキシ基、ｎ−ヘキシルオキシ基、１−メチルヘキシルオキシ基、ｎ−ヘプチルオキシ基、イソヘプチルオキシ基、１，１，３，３−テトラメチルブチルオキシ基、１−メチルヘプチルオキシ基、３−メチルヘプチルオキシ基、ｎ−オクチルオキシ基、２−エチルヘキシルオキシ基、１，１，３−トリメチルヘキシルオキシ基、１，１，３，３−テトラメチルペンチルオキシ基、ノニルオキシ基、デシルオキシ基、ウンデシルオキシ基、１−メチルウンデシルオキシ基、ドデシルオキシ基、１，１，３，３，５，５−ヘキサメチルヘキシルオキシ基、トリデシルオキシ基、テトラデシルオキシ基、ペンタデシルオキシ基、ヘキサデシルオキシ基、ヘプタデシルオキシ基、オクタデシルオキシ基及びエイコシルオキシ基である。炭素原子数１ないし２０のアルキルオキシ基が好ましい。
【００１６】
３０個までの炭素原子を有するアルケニル基の例は、アリル基、２−メタアリル基、ブテニル基、ペンテニル基、ヘキセニル基及びオレイル基である。１位の炭素原子は、好ましくは飽和される。炭素原子数３ないし１８のアルケニル基が特に好ましい。
【００１７】
炭素原子数２ないし３０のアルケニルオキシ基の例は、アリルオキシ基、２−メタアリルオキシ基、ブテニルオキシ基、ペンテニルオキシ基、ヘキセニルオキシ基及びオレイルオキシ基である。炭素原子数３ないし１８のアルケニルオキシ基が特に好ましい。
【００１８】
未置換の又は炭素原子数１ないし４のアルキル基１、２又は３個で置換された炭素原子数３ないし１２のシクロアルキル基の例は、シクロペンチル基、シクロヘキシル基、シクロヘプチル基、シクロオクチル基、シクロドデシル基及び２−メチルシクロヘキシル基である。未置換の又はメチル基で置換された炭素原子数５ないし６のシクロアルキル基が好ましい。
【００１９】
未置換の又は炭素原子数１ないし４のアルキル基１、２又は３個で置換された炭素原子数３ないし１２のシクロアルキルオキシ基の例は、シクロペンチルオキシ基、シクロヘキシルオキシ基、シクロヘプチルオキシ基、シクロオクチルオキシ基、シクロドデシルオキシ基及び２−メチルシクロヘキシルオキシ基である。未置換の又はメチル基で置換された炭素原子数５ないし６のシクロアルキルオキシ基が好ましい。
【００２０】
未置換の又は炭素原子数１ないし４のアルキル基１、２又は３個で置換された炭素原子数５ないし１２のシクロアルケニル基の例は、シクロヘキセニル基及びメチルシクロヘキセニル基である。
【００２１】
炭素原子数６ないし１８のアリール基の例は、所望により、置換され得るフェニル基及びナフチル基である。未置換の又は置換されたフェニル基が好ましい。
【００２２】
炭素原子数１ないし４のアルキル基１、２又は３個で置換されたフェニル基の例は、４−メチルフェニル基、２−エチルフェニル基、４−エチルフェニル基、４−イソプロピルフェニル基、４−第三ブチルフェニル基、４−第二ブチルフェニル基、４−イソブチルフ
ェニル基、３，５−ジメチルフェニル基、３，４−ジメチルフェニル基、２，４−ジメチルフェニル基、２，６−ジエチルフェニル基、２−エチル−６−メチルフェニル基及び２，６−ジイソプロピルフェニル基である。
【００２３】
炭素原子数６ないし１８のアリールオキシ基の例は、所望により置換され得るフェニルオキシ基及びナフチルオキシ基である。未置換の又は炭素原子数１ないし４のアルキル基１、２又は３個で置換されたフェニルオキシ基が好ましい。４−メチルフェニルオキシ基、２−エチルフェニルオキシ基、４−エチルフェニルオキシ基、４−イソプロピルフェニルオキシ基、４−第三ブチルフェニルオキシ基、４−第二ブチルフェニルオキシ基、４−イソブチルフェニルオキシ基、３，５−ジメチルフェニルオキシ基、３，４−ジメチルフェニルオキシ基、２，４−ジメチルフェニルオキシ基、２，６−ジエチルフェニルオキシ基、２−エチル−６−メチルフェニルオキシ基及び２，６−ジイソプロピルフェニルオキシ基が特に好ましい。
【００２４】
炭素原子数１ないし４のアルキル基１、２又は３個でフェニル基上を置換されたジフェニルメチル基の例は、ジ［メチルフェニル］メチル基である。
【００２５】
炭素原子数１ないし４のアルキル基１、２又は３個でフェニル基上を置換されたトリフェニルメチル基の例は、トリス［メチルフェニル］メチル基である。
【００２６】
未置換の又は炭素原子数１ないし４のアルキル基１、２又は３個でフェニル基上を置換された炭素原子数７ないし９のフェニルアルキル基の例は、ベンジル基、２−フェニルエチル基、メチルベンジル基、ジメチルベンジル基、トリメチルベンジル基及び第三ブチルベンジル基である。
【００２７】
３０個までの炭素原子を有するアシル基の例は、炭素原子数２ないし３０のアルカノイル基、炭素原子数３ないし３０のアルケノイル基及び未置換の又は置換されたベンゾイル基である。炭素原子数２ないし２０のアルカノイル基、炭素原子数３ないし２０のアルケノイル基及び置換ベンゾイル基が好ましい。アセチル基、プロピオニル基、ブチリル基、ペンタノイル基、ヘキサノイル基、オクタノイル基、ベンゾイル基、アクリロイル基及びクロトノイル基が、より具体的な例である。式
【化５】
2009507116.tif 000007
で表わされる基、並びに、炭素原子数２ないし２０のアルカノイル基及び炭素原子数３ないし２０のアルケノイル基が特に好ましい。
【００２８】
炭素原子数１ないし３０のスルホニル基の好ましい例は、基
【化６】
2009507116.tif 000008
（式中、Ａ1は、炭素原子数１ないし３０のアルキル基、炭素原子数３ないし３０のアルケニル基、未置換の又は炭素原子数１ないし４のアルキル基１、２又は３個で置換された炭素原子数３ないし１２のシクロアルキル基；未置換の又は炭素原子数１ないし２０のアルキル基１、２又は３個で置換されたフェニル基；又は未置換の又は炭素原子数１ないし４のアルキル基１、２又は３個でフェニル基上を置換された炭素原子数７ないし９のフェ
ニルアルキル基を表わす。）である。特に好ましい基は、所望により置換され得る
【化７】
2009507116.tif 000009
である。スルホニル基の更なる例は、
【化８】
2009507116.tif 000010
である。
【００２９】
６ないし１０個の炭素原子を有する二環式又は三環式のヒドロカルビル基の例は、
【化９】
2009507116.tif 000011
である。
【００３０】
炭素原子数２ないし３０のカルボキシレート基の好ましい例は、基
【化１０】
2009507116.tif 000012
（式中、Ａ2は、炭素原子数１ないし２９のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は未置換の又は炭素原子数１ないし４のアルキル基１、２又は３個でフェニル基上を置換された炭素原子数７ないし９のフェニルアルキル基を表わす。）である。
【００３１】
【化１１】
2009507116.tif 000013
が特に好ましい。
【００３２】
炭素原子数２ないし３０のカルボキサミドの好ましい例は、基
【化１２】
2009507116.tif 000014
（式中、Ａ’2は、Ａ2の定義の１つを有する。）である。
【化１３】
2009507116.tif 000015
が特に好ましい。
【００３３】
炭素原子数２ないし３０のアシルオキシ基の例は、炭素原子数２ないし２０のアルカノイルオキシ基、炭素原子数３ないし２０のアルケノイルオキシ基であり、置換されたベンゾイルオキシ基が好ましい。アセチルオキシ基、プロピオニルオキシ基、ブチリルオキシ基、ペンタノイルオキシ基、ヘキサノイルオキシ基、オクタノイルオキシ基、ベンゾイルオキシ基、アクリロイルオキシ基及びクロトノイルオキシ基がより具体的な例である。炭素原子数２ないし２０のアルカノイルオキシ基、炭素原子数３ないし２０のアルケノイルオキシ基及びベンゾイルオキシ基が特に好ましい。
【００３４】
炭素原子数３ないし３０のジアシル基の好ましい例は、基
【化１４】
2009507116.tif 000016
［式中、Ａ3は、炭素原子数２ないし２０のアルキレン基、酸素原子、硫黄原子又は＞Ｎ−Ｒ3（式中、Ｒ3は、Ｒ1の意味の１つを有する。）で中断された炭素原子数２ないし２０のアルキレン基；炭素原子数２ないし１２のアルケニレン基、炭素原子数２ないし１２のアルキニレン基、炭素原子数５ないし１２のシクロアルキレン基、炭素原子数５ないし１２のシクロアルキレン−（炭素原子数１ないし４のアルキレン）−炭素原子数５ないし１２のシクロアルキレン基、炭素原子数１ないし４のアルキレン−（炭素原子数５ないし１２のシクロアルキレン）−炭素原子数１ないし４のアルキレン基、フェニレン基、フェニレン−（炭素原子数１ないし４のアルキレン）−フェニレン基又は炭素原子数１ないし４のアルキレン−フェニレン−炭素原子数１ないし４のアルキレン基を表わす。］である。
【００３５】
炭素原子数３ないし３０のジ（アシルオキシ）基の好ましい例は、基
【化１５】
2009507116.tif 000017
（式中、Ａ4は、Ａ3の定義の１つを有する。）である。
【００３６】
炭素原子数３ないし４５のジカルボキシレート基の好ましい例は、基
【化１６】
2009507116.tif 000018
（式中、Ａ5は、Ａ3の定義の１つを有する。）である。
更なる好ましい例は、
【化１７】
2009507116.tif 000019
である。
【００３７】
炭素原子数３ないし４５のジ（カルボキサミド）基の好ましい例は、基
【化１８】
2009507116.tif 000020
（式中、Ａ’5は、Ａ3の定義の１つを有する。）である。
【００３８】
ジアミンの好ましい例は、基
【化１９】
2009507116.tif 000021
（式中、Ｒ4及びＲ5は、互いに独立して、Ｒ1の意味の１つを有し、Ａ6は、Ａ3の意味の１つを有する。）である。
【００３９】
ジアミドの好ましい例は、基
【化２０】
2009507116.tif 000022
（式中、Ｒ6及びＲ7は、互いに独立して、Ｒ1の定義の１つを有し、Ａ7は、Ａ3の定義の１つを有する。）である。
【００４０】
２０個までの炭素原子を有するアルキレン基の例は、エチレン基、プロピレン基、トリメチレン基、テトラメチレン基、ペンタメチレン基、ヘキサメチレン基、オクタメチレン基、デカメチレン基及びドデカメチレン基である。
【００４１】
２０個までの炭素原子を有し、かつ酸素原子、硫黄原子又は＞Ｎ−Ｒ3によって中断されるアルキレン基の例は、３−オキサペンタン−１，５−ジイル基、４−オキサヘプタン−１，７−ジイル基、３，６−ジオキサオクタン−１，８−ジイル基、４，７−ジオキサデカン−１，１０−ジイル基、４，９−ジオキサドデカン−１，１２−ジイル基、３，６，９−トリオキサウンデカン−１，１１−ジイル基、４，７，１０−トリオキサトリデカン−１，１３−ジイル基、３−チアペンタン−１，５−ジイル基、４−チアヘプタン−１，７−ジイル基、３，６−ジチアオクタン−１，８−ジイル基、４，７−ジチアデカン−１，１０−ジイル基、４，９−ジチアドデカン−１，１２−ジイル基、３，６，９−トリチアウンデカン−１，１１−ジイル基、４，７，１０−トリチアトリデカン−１，１３−ジイル基及び−ＣＨ2ＣＨ2ＣＨ2−Ｎ（Ｒ3）−ＣＨ2ＣＨ2−Ｎ（Ｒ3）−ＣＨ2ＣＨ2ＣＨ2
−、特に−ＣＨ2ＣＨ2ＣＨ2−Ｎ（ＣＨ3）−ＣＨ2ＣＨ2−Ｎ（ＣＨ3）−ＣＨ2ＣＨ2ＣＨ2−である。
【００４２】
炭素原子数２ないし１２のアルケニレン基の例は、３−ヘキセニレン基である。
【００４３】
炭素原子数２ないし１２のアルキニレン基の例は、−ＣＨ2ＣＨ2−Ｃ≡Ｃ−ＣＨ2ＣＨ2−である。炭素原子数６ないし１２のアルキニレン基が好ましい。
【００４４】
炭素原子数５ないし１２のシクロアルキレン基の例は、シクロへキシレン基である。
【００４５】
炭素原子数５ないし１２のシクロアルキレン−（炭素原子数１ないし４のアルキレン）−炭素原子数５ないし１２のシクロアルキレン基の例は、メチレンジシクロへキシレン基及びイソプロピリデンジシクロへキシレン基である。
【００４６】
炭素原子数１ないし４のアルキレン−（炭素原子数５ないし１２のシクロアルキレン）−炭素原子数１ないし４のアルキレン基の例は、シクロヘキシレンジメチレン基である。
【００４７】
フェニレン−（炭素原子数１ないし４のアルキレン）−フェニレン基の例は、メチレンジフェニレン基である。
【００４８】
炭素原子数１ないし４のアルキレン−フェニレン−炭素原子数１ないし４のアルキレン基の例は、フェニレンジメチレン基である。
【００４９】
基Ｘの好ましい例は、＞Ｃ＝Ｏ、＞Ｓ（Ｏ）2、＞ＣＨ2、＞Ｃ（ＣＨ3）2及び＞Ｃ（フェニル）2基である。
【００５０】
Ｘとして、＞Ｃ＝Ｏが特に好ましい。
【００５１】
ｎは、好ましくは１又は２を表わし、
ｎ＝１の場合、Ｚは、好ましくは式（Ｉ−ａ）又は（Ｉ−ｄ）で表わされる基を表わし、ｎ＝２の場合、Ｚは、好ましくは式（ＩＩ−ａ）又は（ＩＩ−ｃ）で表わされる基を表わす。
【００５２】
基（Ｉ−ａ）の好ましい例は、式（Ｉ−ａ−１）
【化２１】
2009507116.tif 000023
で表わされる残基である。
【００５３】
本発明の更なる好ましい態様は、以下の通りである：
１）Ｙが水素原子を表わし、ｎが１を表わす場合、Ｚは式（Ｉ−ｂ）、（Ｉ−ｃ）、（Ｉ−ｄ）、（Ｉ−ｊ）、（Ｉ−ｋ）、（Ｉ−ｌ）、（Ｉ−ｎ）又は（Ｉ−ｍ）で表わされる基を表わし、ｎが２を表わす場合、Ｚは、式（ＩＩ−ａ）、（ＩＩ−ｂ）、（ＩＩ−ｃ）又は（ＩＩ−ｄ）で表わされる基を表わすところの、上記で定義したポリマー物品。
２）ｎが１を表わす場合、Ｚは未置換の又は炭素原子数２ないし３０のカルボキシレート基又は炭素原子数２ないし３０のカルボキサミド基によって置換された式（Ｉ−ａ）で表わされる基を表わし、ｎが２を表わす場合、Ｚは、式（ＩＩ−ａ）又は（ＩＩ−ｃ）で
表わされる基を表わすところの、上記で定義したポリマー物品。
３）ｎが１を表わす場合、Ｚは、−ＣＯＯＨ、式
【化２２】
2009507116.tif 000024
で表わされる炭素原子数８ないし２２のアルキルカルボキシレート基又は式
【化２３】
2009507116.tif 000025
で表わされる炭素原子数８ないし２２のアルキルカルボキサミド基によって芳香族環上を置換された式（Ｉ−ａ）で表わされる基を表わすか；
又は、式（Ｉ−ｄ）で表わされる基を表わし；
ｎが２を表わす場合、Ｚは、式（ＩＩ−ｃ）（式中、Ｚ2は、式
【化２４】
2009507116.tif 000026
で表わされるジカルボキシレート基を表わすか、又は式
【化２５】
2009507116.tif 000027
で表わされるジ（カルボキサミド）基を表わす。）で表わされる基を表わすところの、上記で定義したポリマー物品。
４）Ｙが、炭素原子数１ないし３０のアルキル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基又は−Ｓｉ（Ｙ1）3を表わし、
Ｙ0及びＹ1が、炭素原子数１ないし１８のアルキル基又は未置換の又は炭素原子数１ないし４のアルキル基１、２又は３個で置換されたフェニル基を表わすところの、上記で定義したポリマー物品。
５）ｎが１又は２を表わし、
ｎが１を表わす場合、Ｚは、式（Ｉ−ａ）又は（Ｉ−ｄ）で表わされる基を表わし、式（Ｉ−ａ）又は（Ｉ−ｄ）の芳香族環は、所望により炭素原子数２ないし３０のカルボキシレート基又は−ＣＯＯＨによって置換され；
ｎが２を表わす場合、Ｚは、式（ＩＩ−ａ）又は（ＩＩ−ｃ）で表わされる基を表わし、Ｚ2は、＞Ｃ＝Ｏ又は炭素原子数３ないし４５のジカルボキシレート基を表わすところの、上記で定義したポリマー物品。
６）ｎが、１又は２を表わし；
Ｙが、炭素原子数１ないし３０のアルキル基、トリフェニルメチル基、ベンジル基、炭素原子数２ないし３０のアルカノイル基、
【化２６】
2009507116.tif 000028
、−ＣＯＯＹ0（式中、Ｙ0は、炭素原子数１ないし１８のアルキル基を表わす。）；トシル基又は第三ブチルジフェニルシラニル基を表わし；ｎが、２を表わす場合、Ｙは、更に、水素原子も表わし；
ｎが、１を表わす場合、Ｚは、式
【化２７】
2009507116.tif 000029
で表わされる基を表わし、
Ｚ0は、ＣＯＯＨ又は−ＣＯＯ−（炭素原子数１ないし２０のアルキル）基を表わし；
ｎが、２を表わす場合、Ｚは、式
【化２８】
2009507116.tif 000030
で表わされる基を表わすところの、上記で定義したポリマー物品。
７）成分（Ｂ）が、式
【化２９】
2009507116.tif 000031
【化３０】
2009507116.tif 000032
で表わされる化合物であるところの、上記で定義したポリマー物品。
【００５４】
式（Ｉ）で表わされる化合物の更なる例は、
【化３１】
2009507116.tif 000033
である。
【００５５】
好ましい態様に従って、組成物は、更に遷移金属の無機又は有機塩であるところの成分（Ｃ）を含む。
【００５６】
成分（Ｃ）は、好ましくは炭素原子数２ないし３６の、特に炭素原子数１２ないし３６の脂肪酸の金属塩である。特に好ましい例は、パルミチン酸（炭素原子数１６）、ステアリン酸（炭素原子数１８）、オレイン酸（炭素原子数１８）、リノール酸（炭素原子数１８）及びリノレン酸（炭素原子数１８）の金属カルボキシレートである。成分（Ｃ）の更なる例は、芳香族酸、例えば安息香酸である。炭素原子数１２ないし２０のアルカノエート又は炭素原子数１２ないし２０のアルケノエート等の、Ｆｅ、Ｃｅ、Ｃｏ、Ｍｎ、Ｃｕ又はＶの炭素原子数２ないし３６の炭酸カルボキシレートが、成分（Ｃ）として特に興味深いものである。
【００５７】
成分（Ｃ）の更なる例は、
チタン酸マンガン、
ホウ酸マンガン*）、
硫酸マンガンカリウム*）、
ピロ硫酸マンガン*）、
スルファミン酸マンガン*）、
マンガンフェライト*）、
スルファミン酸マンガン*）、
炭酸カルシウムを含む四ホウ酸マンガン（ＩＩ）*）、
二酸化マンガン、
硫酸マンガン*）、
硝酸マンガン*）、
塩化マンガン*）及び
リン酸マンガン*）。
*）は水和物又は非水和物形態。
【００５８】
一般に、組成物は、更に、市販で入手可能な又は既知の方法に従って製造され得る慣用の添加剤を１種以上含み得る。
【００５９】
例を以下に示す：
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００６０】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００６１】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００６２】
１．４．トコフェロール、
例えば、α−トコフェロール、β−トコフェロール、γ−トコフェロール、δ−トコフェロール及びそれらの混合物（ビタミンＥ）。
【００６３】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００６４】
１．６．アルキリデンビスフェノール、
例えば、２，２’−メチレンビス（６−第三ブチル−４−メチルフェノール）、２，２
’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００６５】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００６６】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００６７】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００６８】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２
−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００６９】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００７０】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００７１】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７２】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００７３】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレング
リコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７４】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７５】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）によって供給されるナウガード（Ｎａｕｇａｒｄ）（登録商標）ＸＬ−１）。
【００７６】
１．１８．アスコルビン酸（ビタミンＣ）
【００７７】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス
（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００７８】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【００７９】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００８０】
２．３．置換された及び未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００８１】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン、ネオペンチルテトラ（α−シアノ−β，β−ジフェニルアクリレート）。
【００８２】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステル、例えば４−ヒドロキシ−３，５−ジ−第三ブチルベンジルホスホン酸のメチル又はエチルエステルのニッケル塩、ケトキシム、例えば２−ヒドロキシ−４−メチルフェニルウンデシルケトキシムのニッケル錯体、他の配位子を伴うか又は伴わない１−フェニル−４−ラウロイル−５−ヒドロキシピラゾールのニッケル錯体。
【００８３】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状又は環状縮合物、２−クロロ−４，６−ビス（４−
ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジンテトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン���サンジュバー（クラリアント（Ｃｌａｒｉａｎｔ）社；ＣＡＳ登録番号［１０６９１７−３１−１］）、５−（２−エチルヘキサノイル）オキシメチル−３，３，５−トリメチル−２−モルホリノン、２，４−ビス−［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）の反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン。
【００８４】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−
ジ−第三ブトキサニリドとの混合物、ｏ−及びｐ−メトキシ−二置換オキサニリドの混合物及びｏ−及びｐ−エトキシ−二置換オキサニリドの混合物。
【００８５】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００８６】
３．金属不活性化剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００８７】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４
−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
以下のホスフィットが特に好ましい：
トリス（２，４−ジ−第三ブチルフェニル）ホスフィット（イルガフォス（登録商標ｌｒｇａｆｏｓ）１６８、チバ  スペシャルティ  ケミカルズ  インコーポレーテッド）、トリス（ノニルフェニル）ホスフイット、
【化３２】
2009507116.tif 000034
【００８８】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００８９】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テト
ラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００９０】
７．チオ相乗剤、
例えば、ジラウリルチオジプロピオネート、ジミスチリルチオジプロピオネート、ジステアリルチオジプロピオネート又はジステアリルジスルフィド。
【００９１】
８．過酸化物掃去剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００９２】
９．ポリアミド安定剤
例えば、ヨウ化物及び／又はリン化合物と組み合わせた銅塩及び二価マンガンの塩。
【００９３】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモン又はピロカテコール酸亜鉛。
【００９４】
１１．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【００９５】
１２．充填材及び強化剤、
例えば、炭酸カルシウム、シリケート、ガラス繊維、ガラス球、アスベスト、タルク、カオリン、雲母、硫酸バリウム、金属酸化物及び金属水酸化物、カーボンブラック、グラファイト、木粉及び他の天然物の粉末又は繊維、合成繊維。
【００９６】
１３．他の添加剤
例えば、可塑剤、滑剤、乳化剤、顔料、レオロジー添加剤、触媒、流れ調節剤、蛍光増白剤、防炎加工剤、帯電防止剤及び発泡剤。
【００９７】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書、欧州特許出願公開第０５９１１０２
号明細書；欧州特許出願公開第１２９１３８４号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン、３−（２−アセチル−５−イソオクチルフェニル）−５−イソオクチルベンゾフラノ−２−オン。
【００９８】
好ましい態様に従って、組成物は、以下の成分
（Ｄ−Ｉ）充填剤又は強化剤、
（Ｄ−ＩＩ）顔料、
（Ｄ−ＩＩＩ）光安定剤、
（Ｄ−ＩＶ）加工添加剤、
（Ｄ−Ｖ）抗酸化剤、
（Ｄ−ＶＩ）Ｃａ、Ｍｇ、Ｚｎ又はＡｌの無機又は有機塩、又は、Ｃａ、Ｍｇ、Ｚｎ又はＡｌの酸化物、
（Ｄ−ＶＩＩ）テルペン誘導体、アントラキノン誘導体及び／又はベンゾフェノン誘導体、
（Ｄ−ＶＩＩＩ）無機酸化剤
の１種以上を含む。
【００９９】
成分（Ｄ−Ｉ）は、例えば炭酸カルシウム、シリカ、ガラス繊維、ガラス球、タルク、カオリン、雲母、硫酸バリウム、金属酸化物及び金属水酸化物、カーボンブラック、グラファイト、木粉、他の天然物の粉末、合成繊維及びステアリン酸カルシウム又はステアリン酸亜鉛等の充填剤として使用される金属ステアリン酸塩；不飽和有機ポリマー、例えば、ポリブタジエン、ポリイソプレン、ポリオクテナマー（ｐｏｌｙｏｃｔｅｎａｍｅｒ）、又は不飽和酸、例えばステアリン酸、オレイン酸、リノール酸又はリノレン酸；及び、更なるポリマー、例えば酸化ポリエチレン又は酸化ポリプロピレンを含む。
【０１００】
成分（Ｄ−ＩＩ）は、例えばカーボンブラック、二酸化チタン（例えば、１０００μｍないし１０ｎｍの粒径を有し得、かつ所望により表面処理され得るアナターゼ又はルチル）又は農業用品においてしばしば使用される他の有機又は無機着色顔料（例えば、カーボンブラック、ブラウン、シルバー、レッド、グリーン）である。
【０１０１】
成分（Ｄ−ＩＩＩ）は、好ましくは、ヒンダードアミン光安定剤（ＨＡＬＳ）又はＵＶ吸収剤である。例は、上記添加剤のリストの項目２下で開示されている。好ましいヒンダードアミン光安定剤の例はまた、ここに参照として組み込まれ、かつ米国特許出願第１０／２５７，３３９号に対応する国際公開第０１／９２，３９２号パンフレットにおいて、例えば成分（Ａ）、（Ｂ）及び（Ｃ）として開示された化合物である。
【０１０２】
成分（Ｄ−ＩＶ）は、例えば、抗スリップ／抗ブロック添加剤、可塑剤、蛍光増白剤、帯電防止剤又は発泡剤である。
【０１０３】
成分（Ｄ−Ｖ）は、例えば、上記の添加剤リストの項目１に列挙された抗酸化剤の１種である。フェノール系抗酸化剤が好ましい。
【０１０４】
成分（Ｄ−ＶＩ）は、例えば、金属ステアリン酸塩、例えばステアリン酸カルシウム又はステアリン酸亜鉛；又は、酸化亜鉛（例えば、１０００μｍないし１０ｎｍの粒径を有し得、かつ所望により表面処理され得る）である。
【０１０５】
成分（Ｄ−ＶＩＩ）は、例えば、天然又は合成ポリテルペン樹脂である。ポリテルペンは、市販で入手可能であるか、又は既知の方法に従って製造され得る。
【０１０６】
ポリテルペン樹脂は、例えば、非環式テルペン又は環式テルペン、例えば単環式テルペン又は二環式テルペンに基づく。テルペン炭化水素に基づくポリテルペンが好ましい。
【０１０７】
非環式テルペンの例は、
テルペン炭化水素、例えば、ミルセン、オシメン及びβ−ファルネセン（ｆａｒｎｅｃｅｎｅ）；
テルペンアルコール、例えば、ジヒドロミルセノール、（２，６−ジメチル−７−オクテノ−２−オール）、ゲラニオール（３，７−ジメチル−トランス−２，６−オクタジエノ−１−オール）、ネロール（３，７−ジメチル−シス−２，６−オクタジエノ−１−オール）、リナロオール（３，７−ジメチル−１，６−オクタジエノ−３−オール）、ミルセノール（２−メチル−６−メチレン−７−オクテノ−２−オール）、ラバンジュロール、シトロネロール（３，７−ジメチル−６−オクテノ−１−オール）、トランス−トランス−ファルネソール（３，７，１１−トリメチル−２，６，１０−ドデカトリエノ−１−オール）及びトランス−ネロリドール（３，７，１１−トリメチル−１，６，１０−ドデカトリエノ−３−オール）：
テルペンアルデヒド及びアセタール、例えば、シトラール（３，７−ジメチル−２，６−オクタジエナ−１−アール）、シトラールジエチルアセタール（３，７−ジメチル−２，６−オクタジエナ−１−アールジエチルアセタール）、シトロネラール（３，７−ジメチル−６−オクテナ−１−アール）、シトロネリルオキシアセトアルデヒド及び２，６，１０−トリメチル−９−ウンデセナール；
テルペンケトン、例えば、タゲトン、ソラノン及びゲラニルアセトン（６，１０−ジメチル−５，９−ウンデカジエノ−２−オン）；
テルペン酸及びエステル、例えば、シス−ゲラン酸、シトロネル酸、ゲラニルエステル（蟻酸ゲラニル、酢酸ゲラニル、プロピオン酸ゲラニル、イソ酪酸ゲラニル及びイソ吉草酸ゲラニルを含む）、ネリルエステル（酢酸ネリルを含む）、リナリルエステル（蟻酸リナリル、酢酸リナリル、プロピオン酸リナリル、酪酸リナリル及びイソ酪酸リナリルを含む）、ラバンジュリルエステル（酢酸ラバンジュリルを含む）、シトロネリルエステル（蟻酸シトロネリル、酢酸シトロネリル、プロピオン酸シトロネリル、イソ酪酸シトロネリル、イソ吉草酸シトロネリル及びチグリン酸シトロネリルを含む）；及び、
窒素含有不飽和テルペン誘導体、例えば、シス−ゲラン酸ニトリル及びシトロネル酸ニトリル
である。
【０１０８】
環式テルペンの例は、
環式テルペン炭化水素、例えば、リモネン（１，８−ｐ−メタジエン）、α−テルピネン、γ-テルピネン（１，４−ｐ−メンタジエン）、テルピノレン、α−フェランドレン（１，５−ｐ−メンタジエン）、β−フェランドレン、α−ピネン（２−ピネン）、β−ピネン（２（１０）−ピネン）、カンフェン、３−カレン、カリオフェレン、（＋）−バレンセン、ツヨプセン、α−セドレン、β−セドレン及び ロンギフォレン；
環式テルペンアルコール及びエーテル、例えば、（＋）−ネオイソ−イソプレゴール、イソプレゴール（８−ｐ−メンテノ−３−オール）、α−テルピネオール（１−ｐ−メンテノ−８−オール）、β−テルピネオール、γ−テルピネオール、δ−テルピネオール及
び１−テルピノ−４−オール（１−ｐ−メンテノ−４−オール）；
環式テルペンアルデヒド及びケトン、例えば、
カルボン（１，８−ｐ−マンタジエノ−６−オン）、α−イオノン（Ｃ13Ｈ20Ｏ）、β−イオノン（Ｃ13Ｈ20Ｏ）、γ−イオノン（Ｃ13Ｈ20Ｏ）、イロン（α−、β−、γ−）（Ｃ14Ｈ22Ｏ）、ｎ−メチルイオノン（α−、β−、γ−）（Ｃ14Ｈ22Ｏ）、イソメチルイオノン（α−、β−、γ−）（Ｃ14Ｈ22Ｏ）、アリルイオノン（Ｃ16Ｈ24Ｏ）、プソイドイオノン、ｎ−メチルプソイドイオノン、イソメチルプソイドイオノン、ダマスコン（１−（２，６，６−トリメチルシクロヘキセニル）−２−ブテノ−１−オン；β−ダマセノン（１−（２，６，６−トリメチル−１，３−シクロハジエニル）−２−ブテノ−１−オン））、ヌートカトン（５，６−ジメチル−８−イソプロペニルビシクロ［４.４.０］−１−デセノ−３−オン）及びセドリルメチルケトン（Ｃ17Ｈ26Ｏ）；及び
環式テルペンエステル、例えば、α−テルピニルアセテート（１−ｐ−メンテニ−８−イルアセテート）、ノピルアセテート（（−）−２−（６，６−ジメチルビシクロ［３.１.１］へプテ−２−エニ−２−イル）エチルアセテート）及びクシミルアセテート（ｋｈｕｓｙｍｉｌ  ａｃｅｔａｔｅ）
である。
【０１０９】
更なる適当なテルペン誘導体は、Ｋｉｒｋ−Ｏｔｈｍｅｒ，Ｅｎｃｙｃｌｏｐｅｄｉａ
ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４）、Ｖｏｌ．２３，ｐ．８３３−８８２で見られ得る。
【０１１０】
ポリテルペンの基礎原料としての役割を果たし得るテルペンの好ましい例は、トリシクレン、α−ピネン，α−フェンケン、カンフェン、β−ピネン、ミルセン、シス−ピナン、シス／トランス−ｐ−８−メンテン、トランス−２−ｐ−メンテン、ｐ−３−メンテン、トランス−ｐ−メンタン、３−カレン，シス−ｐ−メンタン、１，４−シネオール、１，８−シネオール、α−テルピネン、ｐ−１−メンテン、ｐ−４（８）−メンテン、リモネン、ｐ−シメン、γ−テルピネン、ｐ−３，８−メンタジエン、ｐ−２，４（８）−メンタジエン及びテルピノレンである。
【０１１１】
成分（Ｄ−ＶＩＩ）の更なる例は、テルペンと構造的に関連した以下の脂環式化合物である；
アルコール、例えば、５−（２，２，３−トリメチル−３−シクロペンテニ−１−イル）−３−メチルペンタノ−２−オール；
アルデヒド、例えば、２，４−ジメチル−３−シクロヘキセンカルボキシアルデヒド、４−（４−メチル−３−ペンテニ−１−イル）−３−シクロヘキセンカルボキシアルデヒド及び４−（４−ヒドロキシ−４−メチルペンチル）−３−シクロヘキセンカルボキシアルデヒド；
ケトン、例えば、シベトン、ジヒドロジャスモン（３−メチル−２−ペンチル−２−シクロペンテノ−１−オン）、シス−ジャスモン（３−メチル−２−（２−シス−ペンテニ−１−イル）−２−シクロペンテノ−１−オン）、５−シクロヘキサデセノ−１−オン、２，３，８，８−テトラメチル−１，２，３，４，５，６，７，８−オクタヒドロ−２−ナフタレニルメチルケトン及び３−メチル−２−シクロペンテノ−２−オール−１−オン；及び、
エステル、例えば、４，７−メタノ−３ａ，４，５，６，７，７ａ−ヘキサヒドロ−５−（又は６）−インデニルアセテート、アリル３−シクロヘキシルプロピオネート、メチルジヒドロジャスモネートメチル（３−オキソ−２−ペンチルシクロペンチル）アセテート。
【０１１２】
本発明において使用されるポリテルペンは、前記テルペンと他の不飽和有機化合物の共重合からも誘導され得る。
【０１１３】
成分（Ｄ−ＶＩＩ）の他の例は、不飽和コールタール副産物ポリマー、例えばクマロン−インデン樹脂、ロジン等である。
【０１１４】
本発明の成分（Ｄ−ＶＩＩ）は、好ましくは、ポリ−α−ピネン、ポリ−β−ピネン、ポリリモネン又はα−ピネンのコポリマー、β−ピネンのコポリマー又はリモネンのコポリマーからなる群から選択されるポリテルペン樹脂である。ポリ−β−ピネンが特に好ましい。
【０１１５】
テルペンベースの炭化水素樹脂は、典型的には、それぞれ木工業及び柑橘産業から得られる、α−ピネン、β−ピネン及びｄ−リモネン等の生成物に基づく。テルペンベースの樹脂は、１９３０年代中頃から入手可能である（Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４），Ｖｏｌ．１３，ｐ．７１７−７１８）。モノテルペンの重合は、最も一般的には、塩化アルミニウム等のフリーデル−クラフト型触媒系を利用したカルボカチオン重合によってなされる（Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４），Ｖｏｌ．１，ｐ．４５９）。
【０１１６】
一般に、成分（Ｄ−ＶＩＩ）のポリテルペンは、テルペン単位を１つ以上有する。それらは、好ましくは、約４００ｇ／ｍｏｌないし約１４００ｇ／ｍｏｌの分子量を有する。
【０１１７】
成分（Ｄ−ＶＩＩＩ）は、特に、アルカリ金属又はアルカリ土類金属の、又は、遷移金属の無機過酸化物又は無機超酸化物である。過酸化物としての成分（Ｄ−ＶＩＩＩ）の適当な例は、過酸化マグネシウム（ＭｇＯ2）、過酸化カルシウム（ＣａＯ2）、過酸化ストロンチウム（ＳｒＯ2）、過酸化バリウム（ＢａＯ2）、過酸化リチウム（Ｌｉ2Ｏ2）、過酸化ナトリウム（Ｎａ2Ｏ2）、過酸化カリウム（Ｋ2Ｏ2）、過酸化亜鉛（ＺｎＯ2）、過酸化銀（Ａｇ2Ｏ2）、過酸化銅又は過酸化鉄である。超酸化物としての成分（Ｄ−ＶＩＩＩ）の適当な例は、超酸化リチウム（ＬｉＯ2）、超酸化ナトリウム（ＮａＯ2）、超酸化カリウム（ＫＯ2）、超酸化ルビジウム（ＲｂＯ2）及び超酸化セシウム（ＣｓＯ2）である。好ましいものは、過酸化リチウム、過酸化ナトリウム、過酸化マグネシウム、過酸化カルシウム、過酸化バリウム、過酸化亜鉛及び超酸化カリウムである。特に好ましいものは、過酸化ナトリウム、過酸化マグネシウム、過酸化カルシウム及び過酸化亜鉛である。本発明において有用な無機過酸化物又は超酸化物の包括的な概要は、参照としてここに組み込まれるＫｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４），Ｖｏｌ．１８，２０２−２２９頁に記載されている。上記過酸化物及び／又は超酸化物のブレンドも使用され得る。
【０１１８】
成分（Ｄ−ＶＩＩＩ）は、好ましくは、アルカリ金属、アルカリ土類金属又は遷移金属の無機過酸化物又はアルカリ金属、アルカリ土類金属又は遷移金属の無機超酸化物である。
【０１１９】
成分（Ｄ−ＶＩＩＩ）の更なる好ましい例は、過酸化マグネシウム、過酸化カルシウム、過酸化ストロンチウム、過酸化バリウム、過酸化リチウム、過酸化ナトリウム、過酸化カリウム、過酸化亜鉛、過酸化銀、過酸化銅、過酸化鉄、超酸化リチウム、超酸化ナトリウム、超酸化カリウム、超酸化ルビジウム及び超酸化セシウム；特に過酸化ナトリウム、過酸化マグネシウム、過酸化カルシウム及び過酸化亜鉛；特に過酸化カルシウムである。
【０１２０】
成分（Ｄ−ＶＩＩＩ）は、都合よくは、湿気と接触した場合、活性補助前劣化剤種（ｐ
ｒｏｄｅｇｒａｄａｎｔ  ｓｐｅｃｉｅ）を遊離させるために水と反応する化合物であって、１００ないし３００℃の温度範囲で熱加工可能な化合物である。
【０１２１】
本発明に従ったポリマー物品は、低温、室温又は高温において、日光及び／又は湿気による高い分解性を要するあらゆるプラスチック製品類であり得る。
【０１２２】
例えば、適当なポリマー物品は、プラスチックフィルム、シート、バッグ、ボトル、発泡スチロールカップ、プレート、家庭用品、ブリスターパック、箱、包装材料、プラスチック繊維、テープ、農業用品、例えばトワイン農業用フィルム、マルチフィルム、小型トンネルフィルム、バナナバッグ（ｂａｎａｎａ  ｂａｇ）、直接カバー、不織布、農業用の鉢、ジオテキスタイル、埋め立てカバー、工業用カバー、廃棄物用カバー、仮設足場用シート、建物フィルム、シルトフェンス、家禽用カーテン、仮設収容施設用フィルム、使い捨てオムツ、使い捨て衣類等である。
【０１２３】
好ましい態様に従って、ポリマー物品は、例えば、マルチフィルム、列カバー（ｒｏｗ
ｃｏｖｅｒ）、小型トンネルフィルム、バナナバッグ（ｂａｎａｎａ  ｂａｇ）、直接カバー、不織布、トワイン及び鉢からなる群から選択される農業用品である。
【０１２４】
５ないし１００ミクロンの厚さを有する単層又は３層マルチフィルムであるが、（１）及び（２）の但し書きは適用されないところのポリマー物品が特に好ましい。
【０１２５】
５ないし１００ミクロンの厚さを有し、かつ、土壌に部分的に埋められる単層又は３層マルチフィルムであるが、（１）及び（２）の但し書きは適用されないところのポリマー物品も好ましい。
【０１２６】
他の好ましい態様に従って、ポリマー物品は、パッケージ材料である、及び／又は、消費者製品（例えば、スパーマーケット用バッグ又はゴミ袋）として使用される。
【０１２７】
パッケージ材料は、特に食品、飲料又は化粧品用である。
【０１２８】
更なる好ましい態様に従って、ポリマー物品は衛生用品又は医薬用品である。
【０１２９】
好ましいものはまた、フィルム、繊維、異形材、ボトル、タンク、容器、シート、バッグ、発泡スチロールカップ、プレート、ブリスターパック、箱、包装材料及びテープからなる群から選択されるポリマー物品である。
【０１３０】
本発明に従ったポリマー物品が建設地域に有用である場合、それは、例えばジオメンブレン、ジオテキスタイル、ジオグリッド又は足場フィルムであり得る。
【０１３１】
ポリマー物品は、押出し、押出吹込み、フィルム流延、インフレート法、圧延、射出成形、吹込み成形、圧縮成形、熱成形、紡糸、吹込み押出し及び回転注型を含むが、これらに限定されない当業者に利用可能なあらゆる方法で製造され得る。
【０１３２】
射出成形、吹込み成形、圧縮成形、回転成形、スラッシ成形、押出し、フィルム流延、インフレート法、圧延、熱成形、紡糸又は回転注型によって成形されるポリマー物品が特に好ましい。
【０１３３】
成分（Ａ）の例は、以下の通りである：
１．モノオレフィン及びジオレフィンのポリマー、例えばポリプロピレン、ポリイソブチレン、ポリブテ−１−エン、ポリ−４−メチルペンテ−１−エン、ポリビニルシクロヘ
キサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【０１３４】
ポリオレフィン、すなわち前の段落において例示したモノオレフィンのポリマー、好ましくはポリエチレン及びポリプロピレンは、異なる方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス（Ｐｈｉｌｉｐｓ）、スタンダードオイルインディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン（ＤｕＰｏｎｔ））、メタロセン又はシングルサイト触媒（ＳＳＣ）と命名される。
【０１３５】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【０１３６】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンがその場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【０１３７】
４．水素化変性物（例えば粘着付与剤）を含む炭化水素樹脂（例えば炭素原子数５ない
し９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーがまた含まれる。
【０１３８】
５．ポリスチレン、ポリ（ｐ−メチルスチレン）、ポリ（α−メチルスチレン）。
【０１３９】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【０１４０】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【０１４１】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマーのようなハロゲン原子含有ポリマ
ー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコポリマー。
【０１４２】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【０１４３】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【０１４４】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１）で言及されたオレフィンとそれらのコポリマー。
【０１４５】
１２．ポリアルキレングリコール、ボリエチレンオキシド、ポリプロピレンオキシド又はビスグリシジルエーテルとそれらのコポリマーのような環状エーテルのホモポリマー及びコポリマー。
【０１４６】
１３．ポリオキシメチレンのようなポリアセタール及びコモノマーとしてエチレンオキシドを含むポリオキシメチレン；熱可塑性ポリウレタン、アクリレート又はＭＢＳで変性されたポリアセタール。
【０１４７】
１４．ポリフェニレンオキシド及びスルフィド、及びポリフェニレンオキシドとスチレンポリマー又はポリアミドとの混合物。
【０１４８】
１５．一方はヒドロキシル末端化されたポリエーテル、ポリエステル又はポリブタジエンと、他方は脂肪族又は芳香族のポリイソシアナートから誘導されたポリウレタン、並びにそれらの前駆体。
【０１４９】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；並びにＥＰＤＭ又はＡＢＳで変性されたポリアミド又はコポリアミド；及び加工の間に縮合されたポリアミド（ＲＩＭポリアミド系）。
【０１５０】
１７．ポリ尿素、ポリイミド、ボリアミド−イミド、ポリエーテルイミド、ポリエステルイミド、ポリヒダントイン及びポリベンズイミダゾール。
【０１５１】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックコポリエーテルエステル；及びまたポリカーボネート又はＭＢＳで変性されたポリエステル。
【０１５２】
１９．ポリカーボネート及びポリエステルカーボネート。
【０１５３】
２０．ポリケトン。
【０１５４】
２１．ポリスルホン、ポリエーテルスルホン及びポリエーテルケトン。
【０１５５】
２２．フェノール／ホルムアルデヒド樹脂、尿素／ホルムアルデヒド樹脂及びメラミン／ホルムアルデヒド樹脂のような、１方ではアルデヒドから、他方ではフェノール、尿素及びメラミンから誘導された架橋ポリマー。
【０１５６】
２３．乾性及び非乾性アルキド樹脂。
【０１５７】
２４．飽和及び不飽和ジカルボン酸と、架橋剤としての多価アルコール及びビニル化合物とのコポリマーから誘導される不飽和ポリエステル樹脂、及びまたそれ自体が低可燃性のハロゲン含有変性体。
【０１５８】
２５．置換されたアクリレートから誘導された架橋性アクリル樹脂、例えばエポキシアクリレート、ウレタンアクリレート又はポリエステルアクリレート。
【０１５９】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【０１６０】
２７．脂肪族、環式脂肪族、複素環式又は芳香族グリシジル化合物、例えばビスフェノールＡとビスフェノールＦのジグリシジルエーテル生成物から誘導される架橋されたエポキシ樹脂であって、酸無水物又はアミンのような慣用の硬化剤により、又は所望により促進剤の存在下、架橋された前記エポキシ樹脂。
【０１６１】
２８．セルロース、ゴム、ゼラチンのような天然ポリマー及び化学的に変性されたそれらの同族の誘導体、例えば酢酸セルロース、プロピオン酸セルロース及び酪酸セルロース、又はメチルセルロースのようなセルロースエーテル、並びにロジン及びその誘導体。
【０１６２】
２９．前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１６３】
成分（Ａ）は、好ましくは、熱可塑性合成ポリマーである。
好ましい例は、以下のものである。
ａ）エチレン及びプロピレン、並びに、高級１−オレフィン、例えば１−ブテン、１−ペンテン、１−ヘキセン又は１−オクテン等のオレフィンモノマーのホモ及びコポリマー。好ましいものは、ポリエチレン、ＬＤＰＥ及びＬＬＤＰＥ、ＨＤＰＥ及びポリプロピレンである。
ｂ）オレフィンモノマーとジオレフィンモノマー、例えばブタジエン、イソプレン及び環式オレフィン、例えばノルボルネンのホモ及びコポリマー。
ｃ）１つ以上の１−オレフィン及び／又はジオレフィンと一酸化炭素との及び／又は、アクリル酸及びその対応するアクリルエステル、メタクリル酸及びその対応するエステル、酢酸ビニル、ビニルケトン、スチレン、無水マレイン酸及び塩化ビニルを含むがこれらに制限されない他のビニルモノマーとのコポリマー。
ｄ）ポリビニルアルコール。
ｅ）他の熱可塑性物質、例えば、ポリ（メタ）アクリレートエステル、ポリスチレン、スチレン−アクリロニトリルコポリマー、アクリロニトリル−ブタジエン−スチレンコポリマー、ポリ塩化ビニル、ポリ塩化ビニリデン、ポリ酢酸ビニル、ポリビニルブチラール、エチレン−ビニルアルコールコポリマー、ポリエチレンテレフタレート（ＰＥＴ）、ポリブチレンテレフタレート（ＰＢＴ）、液状の液晶ポリエステル（ＬＣＰｓ）、ポリアセタール（例えば、ＰＯＭ）、ポリアミド（ＰＡ）、ポリカーボネート、ポリウレタン及び硫化ポリフェニレン（ＰＰＳ）；２種以上のこれらの樹脂から形成されたポリマーブレンド又はポリマーアロイ；及び、充填剤、例えばガラス繊維、炭素繊維、半炭化繊維、セルロース繊維及びガラスビーズ、難燃剤、発泡剤、抗菌剤、架橋剤、微細なポリオレフィン樹脂粉末、ポリオレフィンワックス、エチレンビスアミドワックス、金属せっけん等を単独で又は組み合わせにおいて、これらの樹脂へ添加することによって得られる化合物。
他方で、熱硬化性樹脂の例は、エポキシ樹脂、メラミン樹脂及び不飽和ポリエステル樹脂等の熱硬化性樹脂；及び充填剤、例えばガラス繊維、炭素繊維、半炭化繊維、セルロース繊維及びガラスビーズ、難燃剤等を単独で又は組み合わせにおいて、これらの樹脂へ配合することによって得られる化合物を含み得る。
【０１６４】
成分（Ａ）の更なる好ましい例は、ポリエチレンスクシネート、ポリブチレンスクシネート、ポリブチレンスクシネート／アジペート、ポリブチレンスクシネート／カーボネート、ポリブチレンスクシネート／テレフタレート、ポリカプロラクトン、ポリ（ヒドロキシアルカノエート）、ポリ３−ヒドロキシブチレート、ポリ乳酸、ポリエステルアミド又はこれらの物質と天然又は変性澱粉、多糖類、リグニン、木粉、セルロース及びキチンのブレンドである。
【０１６５】
本発明の特定の好ましい態様に従って、成分（Ａ）は、ポリオレフィンホモ−又はコポリマー、ポリエステルホモ−又はコポリマー、ポリアミドホモ−又はコポリマー、それらのブレンド、澱粉変性ポリオレフィン又は澱粉ベースのポリマー複合材料である。
【０１６６】
本発明の更なる好ましい態様に従って、成分（Ａ）は、ポリエチレン、ポリプロピレン、ポリエチレンコポリマー又はポリプロピレンコポリマーである。
【０１６７】
成分（Ｂ）は、好ましくは、成分（Ａ）の質量に対して、０．０１ないし１０％、好ましくは０．０１ないし５％の量でポリマー物品を形成する組成物中に存在する。
【０１６８】
成分（Ｃ）は、好ましくは、成分（Ａ）の質量に対して、０．００１ないし１０％、好ましくは０．００５ないし５％の量でポリマー物品を形成する組成物中に存在する。
【０１６９】
成分（Ｄ−Ｉ）は、好ましくは、成分（Ａ）の質量に対して、０．０５ないし８０％、好ましくは０．５ないし７０％の量でポリマー物品を形成する組成物中に存在する。
【０１７０】
成分（Ｄ−ＩＩ）は、好ましくは、成分（Ａ）の質量に対して、０．０５ないし４０％、好ましくは０．０５ないし３０％の量でポリマー物品を形成する組成物中に存在する。
【０１７１】
成分（Ｄ−ＩＩＩ）は、好ましくは、成分（Ａ）の質量に対して、０．０１ないし２０％、好ましくは０．０１ないし１０％の量でポリマー物品を形成する組成物中に存在する。
【０１７２】
成分（Ｄ−ＩＶ）は、好ましくは、成分（Ａ）の質量に対して、０．０５ないし１０％、好ましくは０．０５ないし５％の量でポリマー物品を形成する組成物中に存在する。
【０１７３】
成分（Ｄ−Ｖ）は、好ましくは、成分（Ａ）の質量に対して、０．００５ないし１％、好ましくは０．０１ないし０．３％の量でポリマー物品を形成する組成物中に存在する。
【０１７４】
成分（Ｄ−ＶＩ）は、好ましくは、成分（Ａ）の質量に対して、０．００５ないし５％、好ましくは０．０５ないし１％の量でポリマー物品を形成する組成物中に存在する。
【０１７５】
成分（Ｄ−ＶＩＩ）は、好ましくは、成分（Ａ）の質量に対して、０．０１ないし１０％、好ましくは０．０１ないし５％の量でポリマー物品を形成する組成物中に存在する。
【０１７６】
成分（Ｄ−ＶＩＩＩ）は、好ましくは、成分（Ａ）の質量に対して、０．００５ないし２０％、好ましくは０．１ないし１５％の量でポリマー物品を形成する組成物中に存在する。
【０１７７】
本発明の更なる態様は、光及び／又は熱及び／又は湿気の存在下において、天然及び／又は合成ポリマーの分解を促進するための、式（Ｉ）で表わされる化合物の使用である。
【０１７８】
また、本発明の更なる態様は、光及び／又は熱及び／又は湿気の存在下において、天然及び／又は合成ポリマーの分解を促進するための方法であって、該方法は、該天然及び／又は合成ポリマー中に式（Ｉ）で表わされる化合物を配合することを含む方法である。
【０１７９】
幾つかの式（Ｉ）で表わされる化合物は新規である。よって、本発明の更なる態様は、以下の通りである。
態様Ａ：式（ＩＡ）
【化３３】
2009507116.tif 000035
（式中、
ｎは、１、２又は４を表わし；
Ｘは、＞Ｃ＝Ｏを表わし；
Ｙは、炭素原子数１ないし３０のアルキル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素
原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、−Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが１を表わす場合、Ｚは式（Ｉ−ｂ）、（Ｉ−ｃ）、（Ｉ−ｊ）、（Ｉ−ｋ）、（Ｉ−ｌ）又は（Ｉ−ｍ）
【化３４】
2009507116.tif 000036
で表わされる基を表わし、
式（Ｉ−ｂ）、（Ｉ−ｃ）及び（Ｉ−ｋ）ないし（Ｉ−ｍ）の芳香族環及び式（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化３５】
2009507116.tif 000037
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化３６】
2009507116.tif 000038
で表わされる基を表わす。）で表わされる化合物。
【０１８０】
特に好ましい式（ＩＡ）で表わされる化合物は、
【化３７】
2009507116.tif 000039
である。
【０１８１】
態様Ｂ：式（ＩＢ）
【化３８】
2009507116.tif 000040
（式中、
ｎは、１、２又は４を表わし；
Ｘは、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、炭素原子数１ないし３０のアルキル基、炭素原子数２ないし３０のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基、−Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが１を表わす場合、Ｚは式（Ｉ−ａ）、（Ｉ−ｂ）、（Ｉ−ｃ）、（Ｉ−ｄ）、（Ｉ−ｅ）、（Ｉ−ｆ）、（Ｉ−ｇ）、（Ｉ−ｈ）、（Ｉ−ｉ）、（Ｉ−ｊ）、（Ｉ−ｋ）、（Ｉ−ｌ）、（Ｉ−ｍ）又は（Ｉ−ｎ）
【化３９】
2009507116.tif 000041
で表わされる基を表わし、
式（Ｉ−ａ）ないし（Ｉ−ｄ）及び（Ｉ−ｋ）ないし（Ｉ−ｎ）の芳香族環及び式（Ｉ−ｅ）ないし（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化４０】
2009507116.tif 000042
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化４１】
2009507116.tif 000043
で表わされる基を表わす。）で表わされる化合物。
【０１８２】
態様Ｃ：式（ＩＣ）
【化４２】
2009507116.tif 000044
（式中、
ｎは、１、２又は４を表わし；
Ｘは、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、水素原子を表わし；
ｎが１を表わす場合、Ｚは式（Ｉ−ｂ）、（Ｉ−ｃ）、（Ｉ−ｊ）、（Ｉ−ｋ）、（Ｉ−ｌ）又は（Ｉ−ｍ）
【化４３】
2009507116.tif 000045
で表わされる基を表わし、
式（Ｉ−ｂ）、（Ｉ−ｃ）、（Ｉ−ｋ）ないし（Ｉ−ｍ）の芳香族環及び式（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化４４】
2009507116.tif 000046
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換
の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化４５】
2009507116.tif 000047
で表わされる基を表わす。）で表わされる化合物。
【０１８３】
興味深いものはまた、式
【化４６】
2009507116.tif 000048
で表わされる化合物である。
【０１８４】
式（ＩＡ）、（ＩＢ）及び（ＩＣ）で表わされる化合物の好ましい態様は、式（Ｉ）で表わされる化合物のために上記したものと適当な方法において一致する。
【０１８５】
式（Ｉ）で表わされる化合物並びに上記した新規化合物は、既知の方法（例えば、米国特許第６，３１６，６３９号明細書に記載された）に従って、好ましくは、以下の実施例に記載した方法と同様にして製造され得る。
【０１８６】
以下の実施例で本発明をより詳細に説明する。特に記載がない限り、全てのパーセント（％）及び部は質量に対するものである。
【０１８７】
以下の実施例２、１０、１４、１５及び１６の化合物が特に好ましい。
【実施例】
【０１８８】
実施例１：Ｎ−トリチロキシフタルイミドの製造
【化４７】
2009507116.tif 000049
Ｎ−トリチロキシフタルイミドの合成を、Ｎ，Ｎ−ジメチルアセトアミド  ７００ｍＬの存在下において、Ｎ−ヒドロキシフタルイミド  ５５．０ｇと炭酸カリウム  ５５．９ｇを反応させることによって行った。遊離体の混合物へ塩化トリチル  １０３．３ｇを添加し、反応混合物を、２０℃で１６時間維持した。反応の溶媒を減圧下で蒸発させ、得ら
れた反応塊をジクロロメタン溶液中に注ぎ、有機相を水で数回洗浄し、真空下で濃縮した。アセトニトリルで結晶化することにより、白色の結晶固体として、Ｎ−トリチロキシフタルイミドを得た。
融点：１８０ないし１８６℃。
【０１８９】
実施例２：Ｎ−ステアロイルオキシフタルイミドの製造
【化４８】
2009507116.tif 000050
Ｎ−ステアロイルオキシフタルイミドの合成を、ジクロロメタン  １５０ｍＬの存在下において、Ｎ−ヒドロキシフタルイミド  １６．３ｇとトリエチルアミン  ２０．２ｇを反応させることによって行った。遊離体の混合物へ塩化ステアロイル  ３３．０ｇを添加し、反応混合物を、３０℃で６時間維持した。反応塊を水  １００ｍＬ中に注ぎ、有機相を分離し、真空下で濃縮した。白色の結晶固体として、Ｎ−ステアロイルオキシフタルイミドを得た。
融点：７６ないし８０℃。
【０１９０】
実施例３：Ｎ−ｐ−トルエン−４−スルホニルオキシフタルイミドの製造
【化４９】
2009507116.tif 000051
Ｎ−ｐ−トルエン−４−スルホニルオキシフタルイミドの合成を、ジクロロメタン  ２００ｍＬの存在下において、Ｎ−ヒドロキシフタルイミド  １６．３ｇとトリエチルアミン  ２０．２ｇを反応させることによって行った。遊離体の混合物へ塩化ｐ−トルエンスルホニル  ２０．０ｇを添加し、反応混合物を、２５℃で２時間維持した。反応塊を濾去し、水  ２００ｍＬ中に注ぎ、有機相を分離し、真空下で濃縮した。淡黄色固体として、Ｎ−ｐ−トルエン−４−スルホニルオキシフタルイミドを得た。
融点：１５７ないし１６４℃。
【０１９１】
実施例４：Ｎ−２−（４−ドデシルベンゾイル）ベンゾイルオキシフタルイミドの製造
【化５０】
2009507116.tif 000052
Ｎ−２−（４−ドデシルベンゾイル）ベンゾイルオキシフタルイミドを３工程合成で得た：
【化５１】
2009507116.tif 000053
工程Ａ：２−（４−ドデシルベンゾイル）安息香酸の合成を、クロロホルム  ５００ｍＬの存在下で、フリーデルクラフト反応において、ドデシルベンゼン  ４５．０ｇと無水フタル酸  ２９．８ｇを反応させることによって行った。遊離体の混合物へＡｌＣｌ3  ５８．５ｇを添加すると、わずかな発熱が観測され、１．５時間、ＨＣｌガスが発生した。ガス形成が終わった後、反応混合物を、ガス形成が再度観測されるまで、沸騰させ、ＨＣｌガスが形成されなくなるまで、更に、５時間還流させた。室温まで冷却した後、反応塊を水  ３００ｍＬ中に注ぎ、ＨＣｌで酸性化して、濾過した。粗生成物を、ｐＨが７に達するまで、水で洗浄した。得られた生成物（２−（４−ドデシルベンゾイル）安息香酸）は、８５℃の融点を有する白色の結晶固体であった。
工程Ｂ：機械的攪拌器、サーモカップル、滴下漏斗及び冷却器を備えた四つ口丸底フラスコを、工程Ａに従って得た２−（４−ドデシルベンゾイル）安息香酸  ３．０ｇ及びジクロロメタン  ３０ｍＬで連続的に充填した。混合物を０℃まで冷却し、塩化チオニル  ２．７ｇを溶液へ滴下した。反応を２０℃において２０時間放置し、その後、減圧下で濃縮した。２−（４−ドデシルベンゾイル）ベンゾイルクロリドが、黄色オイルとして得られた（ＮＭＲ分析により構造を確認）。
工程Ｃ：機械的攪拌器、サーモカップル、滴下漏斗及び冷却器を備えた四つ口丸底フラスコを、工程Ｂに従って得た２−（４−ドデシルベンゾイル）ベンゾイルクロリド  １．０ｇ、ジクロロメタン  ２０ｍＬ及びピリジン  ０．８ｇで連続的に充填した。Ｎ−ヒドロキシフタルイミド  ０．３４ｇを、室温において、攪拌された混合物中へ注いだ。反応を２０℃において２０時間放置し、その後、水  ２０ｍＬを反応混合物に添加した。有機相を分離し、ｎ−ヘキサンで結晶化することによって、Ｎ−２−（４−ドデシルベンゾイル）ベンゾイルオキシフタルイミドを、白色固体として得た。
融点：８３−９２℃
【０１９２】
実施例５：Ｎ−Ｎ’−ジヒドロキシピロメリットジイミドの製造
【化５２】
2009507116.tif 000054
機械的攪拌器、サーモカップル、滴下漏斗及び冷却器を備えた四つ口丸底フラスコを、エタノール  ２０００ｍＬ、ヒドロキシルアミン塩酸塩  １０４．０ｇ、トリエチルアミン  ２０４．４ｇ及び  ピロメリット酸二無水物  ２２０．２ｇで連続的に充填した。混合物を還流温度まで加熱し、該温度において、６時間攪拌したままにした。室温まで冷却し、水  ２０００ｍＬを反応混合物へ注いだ。沈殿した固体を濾去し、真空下で１４０℃において乾燥させた。Ｎ−Ｎ’−ジヒドロキシピロメリットジイミドを、黄色固体として得た。
融点：＞２９５℃
【０１９３】
実施例６：Ｎ，Ｎ’−ビス［ステアロイルオキシ］ピロメリットジイミドの製造
【化５３】
2009507116.tif 000055
機械的攪拌器、サーモカップル、滴下漏斗及び冷却器を備えた四つ口丸底フラスコを、テトラヒドロフラン  ７０ｍＬ、実施例５に従って得たＮ−Ｎ’−ジヒドロキシピロメリットジイミド  ５．０ｇ及びトリエチルアミン  ４．２ｇで連続的に充填した。その後、テトラヒドロフラン  ３０ｍＬ中塩化ステアロイル  １３．４ｇを、２０℃において混合物へ滴下した。混合物を、室温において、６時間攪拌したままにした。反応混合物を減圧下で濃縮した。トルエン／エタノールからの結晶化によってＮ，Ｎ’−ビス［ステアロイルオキシ］ピロメリットジイミドを白色固体として回収した。
融点：１３３ないし１３８℃
【０１９４】
実施例７（中間体）：Ｎ−ヒドロキシフタルイミド−４−カルボン酸の製造
【化５４】
2009507116.tif 000056
機械的攪拌器、サーモカップル、滴下漏斗及び冷却器を備えた四つ口丸底フラスコを、エタノール  １４０ｍＬ、ヒドロキシルアミン塩酸塩  ７．３ｇ及びトリエチルアミン  ２１．０ｇで連続的に充填した。トリメリット酸無水物  ２０．０ｇを攪拌した混合物へゆっくりと添加し、その後、反応混合物を還流温度まで加熱し、該温度において、１５時間攪拌したままにした。室温まで冷却し、水  １５０ｍＬ及び第三アミルアルコール  １５０ｍＬを反応混合物へ注ぎ、希ＨＣｌで酸性化してＰＨ＜２とした。第三アミルアルコール相を分離し、減圧下で濃縮した。Ｎ−ヒドロキシフタルイミド−４−カルボン酸を粗黄色固体として得た。
融点：２２７ないし２３２℃
【０１９５】
実施例８（中間体）：４−ラウリルオキシカルボニル−Ｎ−ヒドロキシフタルイミドの製造
【化５５】
2009507116.tif 000057
機械的攪拌器、サーモカップル、滴下漏斗及び冷却器を備えた四つ口丸底フラスコを、ヘキサン  １０ｍＬ、実施例７で得たＮ−ヒドロキシフタルイミド−４−カルボン酸  ２．０ｇ、ラウリルアルコール  ３０ｍＬ及びｐ−トルエンスルホン酸  ０．１９ｇで連続的に充填した。反応混合物を還流温度まで加熱し、６時間攪拌したままにした。その後、有機相を分離し、真空下で一部濃縮した。メタノールを用いた再結晶化によって、４−ラウリルオキシカルボニル−Ｎ−ヒドロキシフタルイミドを、白色固体として得た。
融点：９６ないし１０５℃
【０１９６】
実施例９（中間体）：Ｎ−ヒドロキシ−１，８−ナフタルイミドの製造
【化５６】
2009507116.tif 000058
機械的攪拌器、サーモカップル、滴下漏斗及び冷却器を備えた四つ口丸底フラスコを、エタノール  ５００ｍＬ、トリエチルアミン  １０．２ｇ及びヒドロキシルアミン塩酸塩
７．０ｇで連続的に充填した。その後、攪拌した混合物を４０℃まで加熱し、均一な溶液を得、１，８−ナフタル酸無水物  ２０．０ｇを添加した。反応混合物を還流温度で８時間維持し、室温まで冷却し、溶液を濾去することによって、沈殿物を分離し、水で洗浄し、オーブン中で、真空下、１３０℃において乾燥させた。Ｎ−ヒドロキシ−１，８−ナフタルイミドをピンク色の固体として得た。
融点：２８５ないし２８８℃
【０１９７】
実施例１０：Ｎ−ステアロイルオキシ−１，８−ナフタルイミドの製造
【化５７】
2009507116.tif 000059
機械的攪拌器、サーモカップル、滴下漏斗及び冷却器を備えた四つ口丸底フラスコを、Ｎ，Ｎ−ジメチルアセトアミド  ８０ｍＬ、実施例９で得たＮ−ヒドロキシ−１，８−ナフタルイミド  ４．０ｇ及びトリエチルアミン  １．９５ｇで連続的に充填した。その後、塩化ステアロイル  ６．９７ｇを、室温において、不均一な溶液へ滴下添加した。反応を、７０℃において６時間、攪拌したままにし、その後、真空下で濃縮した。残渣をジクロロメタンに溶解させ、有機相を水で洗浄し、トンシル（Ｔｏｎｓｙｌ）  ４１４／ＦＦ上で濾過し、真空下で濃縮した。メタノール／ヘキサン（２０：１）を用いた再結晶化後、Ｎ−ステアロイルオキシ−１，８−ナフタルイミドを白色固体として得た。
融点：７２ないし８０℃
【０１９８】
実施例１１：Ｎ−オクチルオキシ−４−カルボン酸オクチルエステルの製造
【化５８】
2009507116.tif 000060
機械的攪拌器、サーモカップル、滴下漏斗及び冷却器を備えた四つ口丸底フラスコを、実施例７に従って得たＮ−ヒドロキシフタルイミド−４−カルボン酸  ０．６０ｇ、Ｎ，Ｎ−ジメチルアセトアミド  ２０ｍＬ、ｎ−ブロモオクタン  ２．４９ｇ及びＫ2ＣＯ3  １．７８ｇで室温において連続的に充填した。反応を７０℃まで加熱し、１０時間攪拌した。その後、水  １００ｍＬ及びジクロロメタン  １００ｍＬを、室温において反応混合物に添加した。有機相を分離し、減圧下で濃縮し、エタノールを用いた再結晶化により、Ｎ−オクチルオキシ−４−カルボン酸オクチルエステルを、白色固体として得た。
融点：５５ないし５９℃
【０１９９】
実施例１２：Ｎ−オクタデシルオキシフタルイミドの製造
【化５９】
2009507116.tif 000061
機械的攪拌器、サーモカップル、滴下漏斗及び冷却器を備えた四つ口丸底フラスコを、Ｎ−ヒドロキシフタルイミド  ３２．０ｇ、Ｎ，Ｎ−ジメチルアセトアミド  ３５０ｍＬ、ｎ−ブロモオクタデカン  ６６．６ｇ及びＫ2ＣＯ3  ４４．０ｇで室温において連続的に充填した。反応を１００℃まで加熱し、攪拌下で３時間、反応させたままにした。混合物を濾過し、減圧下で濃縮した。粗生成物をエタノールを用いて再結晶化することにより、Ｎ−オクタデシルオキシフタルイミドを白色固体として得た。
融点：８２ないし８８℃
【０２００】
実施例１３：１，１２−ビス［４−カルボキシ−Ｎ−ヒドロキシフタルイミド］ドデシルジエステルの製造
【化６０】
2009507116.tif 000062
１，１２−ビス［４−カルボキシ−Ｎ−ヒドロキシフタルイミド］ドデシルジエステルを、下記の２工程合成で得た：
【化６１】
2009507116.tif 000063
工程Ａ：機械的攪拌器、サーモカップル、滴下漏斗及び冷却器を備えた四つ口丸底フラスコを、塩化無水トリメリット酸  ２００ｇ、Ｎ，Ｎ−ジメチルアセトアミド  ８００ｍＬ及びピリジン  ８５．８ｇで連続的に充填した。混合物を、−５℃まで冷却し、攪拌下において、Ｎ，Ｎ−ジメチルアセトアミド  ４００ｍＬ中の１，１２−ドデカンジオール
９１．５ｇを混合物に滴下した。混合物を、放置して室温まで自然に温度を上げさせ、３時間反応させたままにした。その後、反応混合物を濾過し、真空下で濃縮した。１，１２−ビス［４−カルボキシ−無水フタル酸］ドデシルジエステルを粗白色固体として得た。
融点：１３４−１３９℃
工程Ｂ：機械的攪拌器、サーモカップル、滴下漏斗及び冷却器を備えた四つ口丸底フラスコを、エタノール  ３００ｍＬ、ヒドロキシルアミン塩酸塩  ３４．１ｇ及びピリジン
３８．８ｇで連続的に充填した。混合物を、攪拌下で３０分間維持した。その後、１，１２−ビス［４−カルボキシ−無水フタル酸］ドデシルジエステル  １３５．０ｇを攪拌した混合物へゆっくりと添加した。その後、反応混合物を還流温度まで加熱し、溶媒  ８０ｍＬを３時間で留去した。その後、第三アミルアルコール  ７００ｍＬを混合物に添加した。反応混合物を還流温度まで７時間加熱し、その後、室温まで冷却し、溶液を濾去することによって、沈殿した固体を分離し、水で洗浄し、真空下で乾燥させた。１，１２−ビス［４−カルボキシ−Ｎ−ヒドロキシフタルイミド］ドデシルジエステルを粗白色固体として得た。
融点：１７０−１７６℃
【０２０１】
実施例１４：１，１２−ビス（４−カルボキシ−Ｎ−ステアロイルオキシフタルイミド）ドデシルジエステルの製造
【化６２】
2009507116.tif 000064
機械的攪拌器、サーモカップル、滴下漏斗及び冷却器を備えた四つ口丸底フラスコを、テトラヒドロフラン（ＴＨＦ）  ２Ｌの存在下において、実施例１３で製造した１，１２−ビス（４−カルボキシ−Ｎ−ヒドロキシフタルイミド）ドデシルジエステル  ９４．５ｇ及びトリエチルアミン  ３３．９ｇで連続的に充填した。塩化ステアロイル  １０８．４ｇを遊離体の混合物に添加し、反応混合物を、３０℃で１６時間維持した。その後、溶液を濾去することによって、沈殿した固体を粗混合物から分離し、ＥｔＯＨで再結晶化させた。１，１２−ビス（４−カルボキシ−Ｎ−ステアロイルオキシフタルイミド）ドデシルジエステルをオフホワイトの結晶固体として得た。
融点：１１１−１１７℃
【０２０２】
実施例１５：１，１２−ビス［４−カルボキシ−Ｎ−トシルオキシフタルイミド］ドデシルジエステルの製造
【化６３】
2009507116.tif 000065
機械的攪拌器、サーモカップル、滴下漏斗及び冷却器を備えた四つ口丸底フラスコを、実施例１３で製造した１，１２−ビス［４−カルボキシ−Ｎ−ヒドロキシフタルイミド］ドデシルジエステル  ２５．０ｇ、テトラヒドロフラン（ＴＨＦ）  ５００ｍＬ及びトリエチルアミン  １３．０ｇで室温において連続的に充填した。塩化ｐ−トルエンスルホニル  １６．９ｇを２０℃で維持した攪拌混合物に少しずつ添加した。２０℃において１６時間、攪拌下で、反応を続けさせた。その後、有機相を濾過し、減圧下で濃縮した。エタノール／アセトニトリル（２：１）を用いた粗生成物の再結晶化によって、１，１２−ビス［４−カルボキシ−Ｎ−トシルオキシフタルイミド］ドデシルジエステルを白色固体として得た。
融点：１１１−１１８℃
【０２０３】
実施例１６：１，１２−ビス［４−カルボキシ−Ｎ−ベンジルオキシフタルイミド］ドデシルジエステルの製造
【化６４】
2009507116.tif 000066
機械的攪拌器、サーモカップル、滴下漏斗及び冷却器を備えた四つ口丸底フラスコを、実施例１３で製造した１，１２−ビス［４−カルボキシ−Ｎ−ヒドロキシフタルイミド］ドデシルジエステル  ２０．３ｇ、Ｎ，Ｎ−ジメチルアセトアミド  ３００ｍＬ、Ｋ2ＣＯ3  １１．６ｇ及びベンジルブロミド  １３．２ｇで室温において連続的に充填した。混合物を、攪拌下において７０℃まで加熱し、２時間反応させたままにし、その後、２０℃まで冷却した。沈殿した固体を水及びアセトニトリルで洗浄し、その後、減圧下で乾燥させた。１，１２−ビス［４−カルボキシ−Ｎ−ベンジルオキシフタルイミド］ドデシルジエステルを、白色固体として得た。
融点：１７３−１７８℃
【０２０４】
実施例１７：１，１２−ビス［４−カルボキシ−Ｎ−イソプロピルオキシフタルイミド］ドデシルジエステルの製造
【化６５】
2009507116.tif 000067
機械的攪拌器、サーモカップル、滴下漏斗及び冷却器を備えた四つ口丸底フラスコを、実施例１３で製造した１，１２−ビス［４−カルボキシ−Ｎ−ヒドロキシフタルイミド］ドデシルジエステル  ５．０ｇ、Ｎ，Ｎ−ジメチルアセトアミド  ７５ｍＬ、Ｋ2ＣＯ3  ２．８ｇ及び２−ブロモプロパン  ２．３ｇで室温において連続的に充填した。攪拌下において、混合物を７０℃まで加熱し、８時間反応させたままにし、その後、２０℃まで冷却した。沈殿した固体を水及びアセトンで洗浄し、その後、減圧下で乾燥させた。１，１２−ビス［４−カルボキシ−Ｎ−イソプロピルオキシフタルイミド］ドデシルジエステルを、白色固体として得た。
融点：１４９−１５６℃
【０２０５】
実施例１８：Ｎ，Ｎ’−ジヒドロキシ−ベンゾフェノンジイミドの製造
【化６６】
2009507116.tif 000068
機械的攪拌器、サーモカップル、滴下漏斗及び冷却器を備えた四つ口丸底フラスコを、３，３’，４，４’−ベンゾフェノンテトラカルボン酸二無水物  ３２．２ｇ及びジメチルホルムアミド（ＤＭＦ）  １２０ｍＬで室温において連続的に充填した。混合物を０℃まで冷却した。その後、ヒドロキシアミン塩酸塩  １３．９ｇ及びピリジン  １１７．８
ｇの溶液を０℃において維持した攪拌混合物にゆっくりと滴下した。その後、反応混合物を、９５ないし１０５℃において１時間加熱し、真空下で濃縮した。１Ｎ  酢酸溶液  １００ｍＬを粗生成物に添加し、沈殿した固体を溶液から分離し、水で洗浄した。エタノールを用いた再結晶化後、沈殿した固体を、オーブン中で減圧下において乾燥させ、Ｎ，Ｎ’−ジヒドロキシ−ベンゾフェノンジイミドを白色固体として得た。
融点：２８８−２９５℃
【０２０６】
実施例１９：Ｎ，Ｎ’−ジステアロイルオキシ−ベンゾフェノンジイミドの製造
【化６７】
2009507116.tif 000069
機械的攪拌器、サーモカップル、滴下漏斗及び冷却器を備えた四つ口丸底フラスコを、実施例１８で得たＮ，Ｎ’−ジヒドロキシ−ベンゾフェノンジイミド  ２５．０ｇ、テトラヒドロフラン（ＴＨＦ）  ５００ｍＬ及びトリエチルアミン  ２１．５ｇで室温において連続的に充填した。塩化ステアロイル  ４５．１ｇを攪拌した混合物に少しずつ添加した。反応を、２０℃において１６時間維持し、その後、真空下で濃縮した。粗生成物をエタノールで洗浄し、オーブン中で減圧下において乾燥させた。Ｎ，Ｎ’−ジステアロイルオキシ−ベンゾフェノンジイミドを白色固体として得た。
融点：１０９−１１５℃
【０２０７】
実施例２０：Ｎ−（第三ブチルジフェニルシラニルオキシ）−フタルイミドの製造
【化６８】
2009507116.tif 000070
機械的攪拌器、サーモカップル、滴下漏斗及び冷却器を備えた四つ口丸底フラスコを、Ｎ−ヒドロキシフタルイミド  １．６ｇ、テトラヒドロフラン（ＴＨＦ）  ３０ｍＬ及びトリエチルアミン  ２．０ｇで室温において連続的に充填した。その後、ＴＨＦ  １０ｍＬ中の第三ブチルジフェニルクロロシラン  ２．７ｇを、２０℃において４時間、攪拌下で維持した混合物に滴下した。その後、混合物を濾過し、溶液相を、真空下で濃縮した。ヘキサン  ５０ｍＬを粗生成物に添加し、有機相を濾過し、真空下で濃縮した。Ｎ−（第三ブチルジフェニルシラニルオキシ）−フタルイミドを白色固体として得た。
融点：１３８−１４３℃
【０２０８】
実施例２１：炭酸１，３−ジオキソ−１，３−ジヒドロ−イソインドリ−２−イルエステルオクタデシルエステルの製造
【化６９】
2009507116.tif 000071
機械的攪拌器、サーモカップル、滴下漏斗及び冷却器を備えた四つ口丸底フラスコを、Ｎ−ヒドロキシフタルイミド  １０．０ｇ及びテトラヒドロフラン（ＴＨＦ）  ２００ｍＬで室温において連続的に充填した。混合物を、−５℃まで冷却し、ＴＨＦ  ５０ｍＬ中のオクタデシルクロロホルメート  ２４．４ｇを混合物に滴下し、その後、ＴＨＦ  ５０ｍＬ中のトリエチルアミン  ８．７ｇを混合物に滴下した。その後、反応を、室温まで自然に温度を上げさせ、２時間攪拌下で維持した。反応混合物を濾過し、有機相を減圧下で濃縮した。粗生成物をイソプロパノールを用いて再結晶化し、溶液を濾去することによって、沈殿した固体を分離し、真空下で乾燥させた。炭酸１，３−ジオキソ−１，３−ジヒドロ−イソインドリ−２−イルエステルオクタデシルエステルを白色固体として得た。
融点：８３−８９℃
【０２０９】
実施例２２：炭酸１，３−ジオキソ−１，３−ジヒドロ−イソインドリ−２−イルエステルメチルエステルの製造
【化７０】
2009507116.tif 000072
機械的攪拌器、サーモカップル、滴下漏斗及び冷却器を備えた四つ口丸底フラスコを、Ｎ−ヒドロキシフタルイミド  ３．２６ｇ及びテトラヒドロフラン（ＴＨＦ）  １００ｍＬで室温において連続的に充填した。混合物を、−５℃まで冷却し、ＴＨＦ  ２０ｍＬ中のメチルクロロホルメート  ２．６５ｇを添加した。その後、ＴＨＦ  ３０ｍＬ中のトリエチルアミン  ３．０４ｇを混合物に滴下し、反応温度が、室温まで自然に上がった後、攪拌下において６７時間維持した。反応混合物を濾過し、有機相を減圧下で濃縮した。粗生成物を、イソプロパノールを用いて再結晶化し、溶液を濾去することによって、沈殿した固体を分離し、真空下で乾燥させた。炭酸１，３−ジオキソ−１，３−ジヒドロ−イソインドリ−２−イルエステルメチルエステルを白色固体として得た。
融点：１２９−１３５℃
【０２１０】
実施例Ａ：
フィルム製造：
フィルム１ないし３を以下のように製造した：ターボミキサー（カッチア（登録商標：ｃａｃｃｉａ）、ラボ１０）中で、直鎖状低密度ポリエチレン（ＬＬＤＰＥ）の質量に対して１０質量％の、表１に示した各更なる添加剤をＬＬＤＰＥ［０．１０質量％のトリス［２，４−ジ−ｔ−ブチルフェニル］ホスフィット及び０．０３２質量％のオクタデシル−３−（３，５−ジ−第三ブチル−４−ヒドロキシフェニル）プロピオネートを含み、かつ１．１ｇ／１０分のメルトインデックス（１９０℃、２．１６ｋｇにおいて）を有するダウレックス  ＮＧ５０５６−Ｇ（登録商標：Ｄｏｗｌｅｘ  ＮＧ５０５６−Ｇ）］と混合した。混合物を、Ｏ．Ｍ．Ｃ二軸スクリュー押出機（ｅｂｖ  １９／２５型）を使用して、２００℃の最大温度において押出して顆粒とし、その後、最終組成物を得るために、同じＬＬＤＰＥを用いて希釈した。この組成物を、吹込み−押出機（ドルチ（登録商標：
Ｄｏｌｃｉ））を使用し、２１０℃の最大温度で操作して、厚さ１２μｍのフィルムに転換した。
【０２１１】
フィルム４を以下のように製造した：ターボミキサー（カッチア（登録商標：ｃａｃｃｉａ）、ラボ１０）中で、ＬＬＤＰＥの質量に対して５質量％の、表１に示した各更なる添加剤をＬＬＤＰＥ［上記した規格を有するダウレックス  ＮＧ５０５６−Ｇ（登録商標：Ｄｏｗｌｅｘ  ＮＧ５０５６−Ｇ）］と混合した。混合物を、Ｏ．Ｍ．Ｃ二軸スクリュー押出機（ｅｂｖ  １９／２５型）を使用して、２００℃の最大温度において押出して顆粒とし、その後、最終組成物を得るために、同じＬＬＤＰＥを用いて希釈した。この組成物を、吹込み−押出機（ドルチ（登録商標：Ｄｏｌｃｉ））を使用し、２１０℃の最大温度で操作して、厚さ１２μｍのフィルムに転換した。
【０２１２】
フィルム５を以下のように製造した：上記ミキサー中で、表１に示した更なる添加剤を最終装填でＬＬＤＰＥ［上記した規格を有するダウレックス  ＮＧ５０５６−Ｇ（登録商標：Ｄｏｗｌｅｘ  ＮＧ５０５６−Ｇ）］と混合した。混合物を、ＣＯＭＡＣ二軸スクリュー押出機を使用して、２００℃の最大温度において押出して顆粒とし、その後、吹込み−押出機（ドルチ（登録商標：Ｄｏｌｃｉ））を使用し、２１０℃の最大温度で操作して、厚さ１２μｍのフィルムに転換した。
【０２１３】
フィルム６を以下のように製造した：上記した規格を有するダウレックス  ＮＧ５０５６−Ｇ（登録商標：Ｄｏｗｌｅｘ  ＮＧ５０５６−Ｇ）及び表１に示した更なる添加剤を含むＬＬＤＰＥ組成物を上記したようにして得、吹込み−押出機（フォーマック（登録商標：Ｆｏｒｍａｃ））を使用し、２１０℃の最大温度で操作して、厚さ５０μｍのフィルムに転換した。
【０２１４】
フィルム７及び８を以下のように製造した：上記ターボミキサー中で、表１に示した更なる添加剤を最終装填でＬＬＤＰＥ［上記した規格を有するダウレックス  ＮＧ５０５６−Ｇ（登録商標：Ｄｏｗｌｅｘ  ＮＧ５０５６−Ｇ）］と混合した。混合物を、Ｏ．Ｍ．Ｃ二軸スクリュー押出機を使用して、２００℃の最大温度において押出して顆粒とし、その後、吹込み−押出機（フォーマック（登録商標：Ｆｏｒｍａｃ））を使用し、２１０℃の最大温度で操作して、厚さ５０μｍのフィルムに転換した。
【０２１５】
表１：
ＬＬＤＰＥフィルムの最終組成
【表１】
2009507116.tif 000073
（‘‘％’’は、ＬＬＤＰＥに対する‘‘質量％’’を意味する。）
【０２１６】
曝露：
１）その後、得られたフィルムサンプルを、６５００Ｗキセノンランプ（連続光サイクル、ブラックパネル温度＝６３℃）を備えたアトラス  ウェザロメーター（登録商標：ＡＴＬＡＳ  Ｗｅａｔｈｅｒｏｍｅｔｅｒ）（Ｃｉ６５Ａ型）中で曝露した。
２）フィルムはまた、５０℃において操作した静止オーブン（ヘラエウス（登録商標：Ｈｅｒａｅｕｓ）、６１２０  ＵＴ型）中で曝露した。
【０２１７】
評価パラメーター：
１）カルボニル（ＣＯ）の増加：曝露時間に対するカルボニルバンドの増加（１７１０ｃｍ−１）の評価をＦＴ−ＩＲパーキンエルマー（登録商標：ＦＴ−ＩＲ  Ｐｅｒｋｉｎ−Ｅｌｍｅｒ）スペクトル  ワンを用いて観測した。
２）クラッキングまでの時間：フィルムサンプルの目で見える破損を、最初の表面クラッキングの形跡までの時間に従って評価した。
【０２１８】
結果：
表２ないし６は、カルボニル増加の結果を説明し、かつクラッキングまでの時間を示す。
表２：１２ミクロン  ＬＬＤＰＥフィルムのＷＯＭ曝露（時間）におけるカルボニル増加（高い値が望ましい）
【表２】
2009507116.tif 000074
【０２１９】
表３：１２ミクロン  ＬＬＤＰＥフィルムのＷＯＭ曝露（時間）におけるクラッキング
までの時間（低い値が望ましい）
【表３】
2009507116.tif 000075
【０２２０】
表４：１２ミクロン  ＬＬＤＰＥフィルムのオーブン中、５０℃での曝露（時間）におけるカルボニル増加（高い値が望ましい）
【表４】
2009507116.tif 000076
【０２２１】
表５：１２ミクロン  ＬＬＤＰＥフィルムのオーブン中、５０℃での曝露（時間）におけるクラッキングまでの時間（低い値が望ましい）
【表５】
2009507116.tif 000077
【０２２２】
表２ないし５に示した結果から、Ｎ−ヒドロキシフタルイミド誘導体の添加が遷移金属の前劣化剤性能を改善することが明らかに分かった。
【０２２３】
表６：１２ミクロン  ＬＬＤＰＥフィルムのオーブン中、５０℃での曝露（時間）におけるカルボニル増加（高い値が望ましい）
【表６】
2009507116.tif 000078
表６において、Ｎ−ヒドロキシフタルイミド誘導体の添加が遷移金属の前劣化剤効果を高めることが示された。
【０２２４】
表７：５０ミクロン  ＬＬＤＰＥフィルムのＷＯＭ曝露（時間）におけるカルボニル増加（高い値が望ましい）
【表７】
2009507116.tif 000079
【０２２５】
表８：５０ミクロン  ＬＬＤＰＥフィルムのＷＯＭ曝露（時間）におけるクラッキングまでの時間（低い値が望ましい）
【表８】
2009507116.tif 000080
表７及び８に示した結果は、添加剤なしの（空の）フィルム（フィルム６）に対する光分解の改善を明らかに示した。
【国際調査報告】
2009507116.tif 000109
2009507116.tif 000110
2009507116.tif 000111
2009507116.tif 000112
2009507116.tif 000113
2009507116.tif 000114